(57)【要約】【課題】従来よりも清浄であり、欠陥の少ない光学フィルムを用い、また、光学フィルムまたは光学シートの使用効率が向上する光学表示パネルの製造方法を提供する。【解決手段】光学シート（またはフィルム、以下同じ）が巻き取られた複数のロール（２，４：１２，１４）から、長尺の光学シート（１，３：１１，１３）を引き出す（引出工程）。これらを各々貼合して長尺光学シート積層体とする（第１貼合工程）。得られる長尺光学シート積層体をそのまま光学表示素子（７）に貼合する（第２貼合工程）。次に、その貼合体から、光学表示パネルの表示領域以上、光学表示パネルの全面以下の領域で長尺光学シート積層体を裁断する（裁断工程）。以上が第１の製造方法である。別の第２の製造方法では、上記第１貼合工程の後、得られる長尺光学シート積層体を裁断し（裁断工程）、その裁断された光学シート積層体を光学表示素子に貼合する（第２貼合工程）。【選択図】図１
2009122641.tif 000002
【特許請求の範囲】
【請求項１】
光学表示素子に、光学機能を有する光学シート積層体を貼合して光学表示パネルを製造する方法であって、
光学機能を有する長尺光学フィルムまたはその積層体である長尺光学シートが巻き取られた複数のロールから、長尺光学フィルムまたは長尺光学シートを引き出す引出工程と、  引き出された長尺光学フィルムまたは長尺光学シートを、各々、貼合して、長尺光学シート積層体を形成する第１貼合工程と、
長尺光学シート積層体をそのまま光学表示素子に貼合する、第２貼合工程と、
長尺光学シート積層体と光学表示素子との貼合体から、光学表示パネルの表示領域以上であって、かつ、光学表示パネルの全面以下である領域で長尺光学シート積層体を裁断して光学シート積層体とする裁断工程とを含む、光学表示パネルの製造方法。
【請求項２】
光学表示素子に、光学機能を有する光学シート積層体を貼合して光学表示パネルを製造する方法であって、
光学機能を有する長尺光学フィルムまたはその積層体である長尺光学シートが巻き取られた複数のロールから、長尺光学フィルムまたは長尺光学シートを引き出す引出工程と、  引き出された長尺光学フィルムまたは長尺光学シートを、各々、貼合して、長尺光学シート積層体を形成する第１貼合工程と、
長尺光学シート積層体を裁断し、光学シート積層体とする裁断工程と、
前記光学シート積層体を光学表示素子に貼合する第２貼合工程とを含む、光学表示パネルの製造方法。
【請求項３】
引出工程に供される長尺光学フィルムまたは長尺光学シートの１つが、ポリビニルアルコール系樹脂フィルムからなる偏光フィルムを含む、請求項１または２に記載の光学表示パネルの製造方法。
【請求項４】
引出工程に供される長尺光学シートの１つが、ポリビニルアルコール系樹脂フィルムからなる偏光フィルムと、その偏光フィルムの少なくとも一方の面に貼着された熱可塑性樹脂からなる保護フィルムとを有する偏光板である、請求項１または２に記載の光学表示パネルの製造方法。
【請求項５】
引出工程に供される長尺光学シートの１つが、ポリビニルアルコール系樹脂フィルムからなる偏光フィルムと、その偏光フィルムの少なくとも一方の面に形成された粘着剤層と、その粘着剤層を保護する離型フィルムとを有する偏光板であり、第１貼合工程または第２貼合工程において、その離型フィルムを剥離し、露出する粘着剤層を、他の光学フィルム、もしくは光学シートまたは光学表示素子への貼合に供する、請求項１または２に記載の光学表示パネルの製造方法。
【請求項６】
引出工程に供される長尺光学シートの１つが、ポリビニルアルコール系樹脂フィルムからなる偏光フィルムと、その偏光フィルムの一方の面に貼着された熱可塑性樹脂からなる保護フィルムと、偏光フィルムの他方の面に形成された粘着剤層と、その粘着剤層を保護する離型フィルムとを有する偏光板であり、第１貼合工程または第２貼合工程において、その離型フィルムを剥離し、露出する粘着剤層を、他の光学フィルム、もしくは光学シートまたは光学表示素子への貼合に供する、請求項１または２に記載の光学表示パネルの製造方法。
【請求項７】
引出工程に供される長尺光学シートの１つが、ポリビニルアルコール系樹脂フィルムからなる偏光フィルムと、その偏光フィルムの一方の面に貼着された熱可塑性樹脂からなる保護フィルムと、保護フィルムの外面に形成された粘着剤層と、その粘着剤層を保護する離型フィルムとを有する偏光板であり、第１貼合工程または第２貼合工程において、その離型フィルムを剥離し、露出する粘着剤層を、他の光学フィルムもしくは光学シートまたは光学表示素子への貼合に供する、請求項１または２に記載の光学表示パネルの製造方法。
【請求項８】
引出工程に供される長尺光学フィルムまたは長尺光学シートの１つが、シクロオレフィン系樹脂フィルムを含む、請求項１〜７のいずれかに記載の光学表示パネルの製造方法。
【請求項９】
引出工程に供される長尺光学フィルムまたは長尺光学シートの１つが、セルロースエステル系樹脂フィルムを含む、請求項１〜７のいずれかに記載の光学表示パネルの製造方法。
【請求項１０】
引出工程に供される長尺光学フィルムまたは長尺光学シートの１つが、ポリエチレンテレフタレート樹脂フィルムを含む、請求項１〜７のいずれかに記載の光学表示パネルの製造方法。
【請求項１１】
引出工程に供される長尺光学フィルムまたは長尺光学シートの１つが、（メタ）アクリル系樹脂フィルムを含む、請求項１〜７のいずれかに記載の光学表示パネルの製造方法。
【請求項１２】
引出工程に供される長尺光学フィルムまたは長尺光学シートの１つが、ポリプロピレン系樹脂フィルムを含む、請求項１〜７のいずれかに記載の光学表示パネルの製造方法。
【請求項１３】
光学表示素子が液晶表示素子であり、光学表示パネルが液晶パネルである、請求項１〜１２のいずれかに記載の光学表示パネルの製造方法。
【請求項１４】
第１貼合工程における貼合に紫外線硬化型樹脂接着剤を用いる、請求項１〜１２のいずれかに記載の光学表示パネルの製造方法。
【発明の詳細な説明】
【技術分野】
【０００１】
本発明は、光学表示パネルを製造する方法に関する。
【背景技術】
【０００２】
従来、光学部材メーカでは、たとえば、液晶表示装置に用いられる偏光板などの光学機能を有する長尺の光学フィルムまたはその積層体である光学シートを、ロール状に巻き取るようにして連続して製造している。たとえばこのように製造された偏光板は、パネル加工メーカに納品され、パネル加工メーカにおいて液晶表示素子（２枚のガラス板間に液晶が封入された光学表示素子であって、液晶セルとも呼ばれる）に貼合される。このようにして、液晶表示装置に用いられる液晶パネルが製造される。従来、光学部材メーカは、前記した偏光板などの光学部品をパネル加工メーカに納品する際には、パネル加工メーカが所望する所定のサイズに長尺光学シートを打ち抜いて加工したシート（光学シート）を数枚に重ねて梱包するようにしていた。
【０００３】
このように光学部品メーカにおいて、所定のサイズに打ち抜いて得られた光学シートを数枚に重ねて梱包する際には、埃や汚れなどが生じないように、クリーン度の高い作業環境が求められている。また、輸送中に傷やクラックなどが生じないように、梱包資材は特別に選定され、梱包作業も入念に行う必要があった。一方、パネル加工メーカでは、厳重に梱包された光学シートを組み立て加工に用いるが、梱包が厳重であるため、梱包を解く作業が大変であり、かつ、梱包を解く際に傷やクラックが生じないように厳重に注意して行わなければならず、作業者の負担が大きいものとなっていた。
【０００４】
このような問題に対して、長尺光学シートを、直接、光学表示素子に貼合する方法（たとえば特開平１１−９５０２８号公報（特許文献１）を参照。）や、長尺光学シートを連続した製造ライン工程上にて裁断し光学表示パネルに貼合する方法（特開２００７−１４００４６号公報（特許文献２）を参照。）が提案されている。また、特開２００２−１９６１３２号公報（特許文献３）には、偏光フィルムと第一の保護フィルムとを貼合して巻き取った後、第一の保護フィルムが貼合されていない偏光フィルムの面に第二の保護フィルムを貼合することで偏光板を製造することが開示されている。
【０００５】
また、ＴＶ用途の大型の光学表示装置（たとえば液晶表示装置）の場合、そのサイズは２０インチ程度から１００インチ程度と様々であるため、この光学表示装置のサイズに合わせた光学機能を有する光学シートを用いる必要があるという問題もある。
【０００６】
たとえば、偏光板は、通常、偏光フィルムの両面に保護フィルムが積層されており、一方の保護フィルムの外面に粘着剤層が形成された構造となっている。保護フィルムには、光学機能が付与されていることが多く、たとえば光学表示装置の視認側に配置される保護フィルムには表面処理（ハードコート処理、防眩処理、反射防止処理、防汚処理、帯電防止処理など）が施され、また、偏光板と光学表示素子との間に位置する保護フィルムには、光学表示装置の視野角、コントラスト、色相を調整する位相差機能が付与されることがある。
【０００７】
偏光フィルムはその延伸方向に沿って裂け易いという特性を有しているため、偏光フィルム製造直後に、保護フィルムを積層し偏光板とするのが一般的である。その際、製造効率の面から、偏光板の長尺光学シートのロール幅はある程度固定化する必要がある。長尺光学シートのロール幅が固定されると、前記したように光学表示装置のサイズは様々であるため、光学表示装置のサイズに合わせて裁断して偏光板を取り出さなければならない。
このため、廃棄される部分が多くなり、製品として使用する割合（取り効率）が著しく低下する場合があった。
【特許文献１】特開平１１−９５０２８号公報
【特許文献２】特開２００７−１４００４６号公報
【特許文献３】特開２００２−１９６１３２号公報
【発明の開示】
【発明が解決しようとする課題】
【０００８】
本発明は、前記課題を解決するためになされたものであり、その目的とするところは、従来よりも清浄であり、欠陥の少ない光学フィルムを用いた光学表示パネルの製造方法を提供することである。本発明はまた、光学フィルムまたはその積層体である光学シートの使用効率が向上する、光学表示パネルの製造方法を提供することも目的とする。
【課題を解決するための手段】
【０００９】
本発明は、光学表示素子に、光学機能を有する光学シート積層体を貼合して光学表示パネルを製造する方法であって、光学機能を有する少なくとも２つの長尺光学フィルムまたはその積層体である長尺光学シートが巻き取られた複数のロールから、長尺光学フィルムまたは長尺光学シートを引き出す引出工程と、引き出された複数の長尺光学フィルムまたは長尺光学シートを、各々、貼合して、長尺光学シート積層体を形成する第１貼合工程と、長尺光学シート積層体をそのまま光学表示素子に貼合する、第２貼合工程と、前記長尺光学シート積層体と光学表示素子との貼合体から、光学表示パネルの表示領域以上であって、かつ、光学表示パネルの全面以下である領域で長尺光学シート積層体を裁断して光学シート積層体とする裁断工程とを含む光学表示パネルの製造方法である（以下、この方法を「第１の製造方法」と呼称する。）。
【００１０】
本発明はまた、光学表示素子に、光学機能を有する光学シート積層体を貼合して光学表示パネルを製造する方法であって、光学機能を有する少なくとも２つの長尺光学フィルムまたはその積層体である長尺光学シートが巻き取られた複数のロールから、長尺光学フィルムまたは長尺光学シートを引き出す引出工程と、引き出された複数の長尺光学フィルムまたは長尺光学シートを、各々、貼合して、長尺光学シート積層体を形成する第１貼合工程と、長尺光学シート積層体を裁断し、光学シート積層体とする裁断工程と、前記光学シート積層体を光学表示素子に貼合する第２貼合工程とを含む光学表示パネルの製造方法についても提供する（以下、この方法を「第２の製造方法」と呼称する。）。
【００１１】
なお、前記のとおり本明細書においては、光学機能を有する樹脂フィルム１枚からなるものを、原則として「光学フィルム」と呼び、複数種の光学フィルムの積層体を、原則として「光学シート」と呼ぶことにするが、一般的な意味でのフィルムとシートに厳密な区別はないことを理解されたい。たとえば、基材フィルムにコーティングや表面処理による光学層が設けられたものは、１枚と認識されるので、原則として「光学フィルム」に分類される。また以下に述べるとおり、偏光機能を有する樹脂フィルムそれ自体（たとえば、二色性色素が吸着配向されたポリビニルアルコール系樹脂フィルムからなるものがこれに該当する）を「偏光フィルム」と呼び、偏光フィルムの少なくとも一方の面に保護フィルムなどの他の光学フィルムが積層されたものを「偏光板」と呼ぶこととする。「偏光フィルム」は「光学フィルム」の一種となり、「偏光板」は「光学シート」の一種となる。
【００１２】
前記した本発明の第１の製造方法または本発明の第２の製造方法（以下、これらを総称する場合には、「本発明の製造方法」と呼称する。）において、引出工程に供される長尺光学フィルムまたは長尺光学シートの１つは、ポリビニルアルコール系樹脂フィルムからなる偏光フィルムを含むことが、好ましい。
【００１３】
本発明の製造方法において、引出工程に供される長尺光学シートの１つは、ポリビニルアルコール系樹脂フィルムからなる偏光フィルムと、その偏光フィルムの少なくとも一方の面に貼着された熱可塑性樹脂からなる保護フィルムとを有する偏光板であることができる。
【００１４】
また本発明の製造方法において、引出工程に供される長尺光学シートの１つは、ポリビニルアルコール系樹脂フィルムからなる偏光フィルムと、その偏光フィルムの少なくとも一方の面に形成された粘着剤層と、その粘着剤層を保護する離型フィルムとを有する偏光板であってよい。この場合、第１貼合工程または第２貼合工程において、その離型フィルムが剥離され、露出する粘着剤層が、他の光学フィルム、もしくは光学シートまたは光学表示素子への貼合に供される。
【００１５】
また、本発明の製造方法において、引出工程に供される長尺光学シートの１つは、ポリビニルアルコール系樹脂フィルムからなる偏光フィルムと、その偏光フィルムの一方の面に貼着された熱可塑性樹脂からなる保護フィルムと、偏光フィルムの他方の面に形成された粘着剤層と、その粘着剤層を保護する離型フィルムとを有する偏光板であってもよい。
この場合も、第１貼合工程または第２貼合工程において、その離型フィルムが剥離され、露出する粘着剤層が、他の光学フィルム、もしくは光学シートまたは光学表示素子への貼合に供される。
【００１６】
さらに本発明の製造方法において、引出工程に供される長尺光学シートの１つは、ポリビニルアルコール系樹脂フィルムからなる偏光フィルムと、その偏光フィルムの一方の面に貼着された熱可塑性樹脂からなる保護フィルムと、保護フィルムの外面に形成された粘着剤層と、その粘着剤層を保護する離型フィルムとを有する偏光板であってもよい。この場合も、第１貼合工程または第２貼合工程において、その離型フィルムが剥離され、露出する粘着剤層が、他の光学フィルム、もしくは光学シートまたは光学表示素子への貼合に供される。
【００１７】
本発明の製造方法において、引出工程に供される長尺光学フィルムまたは長尺光学シートの１つは、以下の（ａ）〜（ｅ）から選ばれる少なくともいずれかを含むことが好ましい。
【００１８】
（ａ）シクロオレフィン系樹脂フィルム、
（ｂ）セルロースエステル系樹脂フィルム、
（ｃ）ポリエチレンテレフタレート樹脂フィルム、
（ｄ）（メタ）アクリル系樹脂フィルム、
（ｅ）ポリプロピレン系樹脂フィルム。
【００１９】
本発明の製造方法では、第１貼合工程における長尺光学フィルムまたは長尺光学シートと他の長尺光学フィルムまたは長尺光学シートとの貼合に紫外線硬化型樹脂接着剤を用いることが、好ましい形態の１つとして挙げられる。
【００２０】
また、本発明の製造方法により製造される光学表示パネルの代表的な例として、液晶パネルを挙げることができ、この場合、光学表示素子は液晶表示素子である。
【発明の効果】
【００２１】
本発明の製造方法によれば、光学部材メーカにおけるフィルムの貼合工程、裁断工程、梱包工程およびパネル加工メーカへの納品（搬送）が省略されるため、光学表示パネルに貼合された光学フィルムがより清浄になり、欠陥が減少する効果がある。また、光学フィルムまたはその積層体である光学シートの歩留まりが向上し、製品利用効率が向上する。
【００２２】
さらに、光学表示素子は液晶表示素子である場合には、その表裏（視認側とバックライト側）で異なるフィルム構成となるのが通例であるが、そのうちの一部、たとえば偏光フィルムを、表裏で共通化できるというメリットもある。具体的には、液晶表示素子の視認側偏光板には防眩処理や反射防止処理などの表面処理を施し、バックライト側偏光板には光拡散機能や輝度向上機能など固有の機能を付与することが多く、従来はこうした要求に対して、必要とされる光学フィルムまたは光学シートを光学部材メーカで積層し、パネル加工メーカに納品していたところ、表裏の偏光板を構成する偏光フィルムを１種類とし、これに、液晶表示素子の表裏で必要とされる、異なる光学フィルムまたは光学シートを貼合し、さらに液晶表示素子に貼合するという形態をとることも可能となる。
【発明を実施するための最良の形態】
【００２３】
本発明は、光学表示素子に、光学機能を有する光学シート積層体を貼合して光学表示パネルを製造する方法であって、本発明の第１の製造方法と本発明の第２の製造方法とに大きく分けられる。なお、本発明で製造される光学表示パネルは、液晶パネル、有機ＥＬパネルなどを含み、このような光学表示パネルは、液晶表示装置、有機ＥＬ表示装置などの光学表示装置の製造に用いられる。以下、光学表示パネルの中でも好ましい液晶パネルを製造する場合を例に挙げて説明するが、本発明で製造される光学表示パネルはこれに限定されるものでは勿論ない。
【００２４】
図１は、本発明による光学表示パネルの製造方法のうち、第１の製造方法の好ましい一例について模式的に示す図である。本発明の第１の製造方法は、光学機能を有する少なくとも２つの長尺光学フィルムまたはその積層体である長尺光学シートが巻き取られた複数のロールから、長尺光学フィルムまたは長尺光学シートを引き出す引出工程と、引き出された複数の長尺光学フィルムまたは長尺光学シートを、各々、貼合して、長尺光学シート積層体を形成する第１貼合工程と、長尺光学シート積層体をそのまま光学表示素子に貼合する、第２貼合工程と、前記長尺光学シート積層体と光学表示素子との貼合体から、光学表示パネルの表示領域以上であって、かつ、光学表示パネルの全面以下である領域で長尺光学シート積層体を裁断して光学シート積層体とする裁断工程とを含む。以下、図１を参照しながら本発明の第１の製造方法について詳細に説明する。
【００２５】
引出工程ではまず、図１に示すように、光学機能を有する少なくとも２つの長尺光学フィルムの積層体である長尺光学シート１，１１が巻き取られた引出ロール２，１２から長尺光学シート１，１１がそれぞれ引き出されており、また、光学機能を有する長尺光学フィルムの積層体である別の長尺光学シート３，１３が引出ロール４，１４からそれぞれ引き出されている例を示している。
【００２６】
ここで、図２（ａ）は、図１に示す例において引出ロール２から引き出された長尺光学シート１の模式的な断面を示す図であり、図２（ｂ）は引出ロール４から引き出された長尺光学シート３の模式的な断面を示す図である。本発明に用いられる長尺光学フィルムまたはその積層体である長尺光学シートは、特に制限されるものではないが、光学表示素子７の一方の面に貼合される長尺光学シート積層体を形成する長尺光学フィルム、長尺光学シートとして、たとえば、図２（ａ）に示すように、偏光フィルム８、保護フィルム９および粘着剤層１０の積層構造を有する長尺光学シート１と、図２（ｂ）に示すように、表面処理フィルム１７と粘着剤層１８との積層構造を有する長尺光学シート３とが用いられる場合が例示される。また、光学表示素子７の他方の面に貼合される長尺光学シート積層体を形成する長尺光学フィルム、長尺光学シートとしては、たとえば図２（ａ）に示した例と同様に偏光フィルム、保護フィルムおよび粘着剤層の積層構造を有する長尺光学シート１１と、保護フィルムと粘着剤層との積層構造を有する長尺光学シート１３とが用いられる場合が例示される。
【００２７】
続く第１貼合工程では、前記したように引き出された長尺光学シート１と長尺光学シート３とを貼合し、また、長尺光学シート１１と長尺光学シート１３とを貼合して、長尺光学シート積層体をそれぞれ形成する。図１には、第１貼合ローラ５にて、長尺光学シート１と長尺光学シート３とを圧着し、また、別の第１貼合ローラ１５にて、長尺光学シート１１と長尺光学シート１３とを圧着することでそれぞれ貼合してなる例が示されている。
なお、図２に示した構造の長尺光学シートを用いる場合、長尺光学シート１の偏光フィルム８側に、長尺光学シート３の粘着剤層１８側が配置され、第１貼合工程を経て、表面処理フィルム１７、粘着剤層１８、偏光フィルム８、保護フィルム９、粘着剤層１０の順に積層された長尺光学シート積層体が形成されるようにする。一方、長尺光学シート１１の場合には、偏光フィルム側に、長尺光学シート１３の粘着剤層側が配置され、第１貼合工程を経て、保護フィルム、粘着剤層、偏光フィルム、保護フィルム、粘着剤層の順に積層された長尺光学シート積層体が形成されるようにする。
【００２８】
次に、第２貼合工程において、長尺光学シート１と長尺光学シート３とを貼合した長尺光学シート積層体、ならびに、長尺光学シート１１と長尺光学シート１３とを貼合した長尺光学シート積層体を、光学表示素子７にそれぞれ貼合する。図１には、第２貼合ローラ６にて、長尺光学シート１と長尺光学シート３とを貼合した長尺光学シート積層体が光学表示素子７の一方の面に圧着されて貼合され、また、第２貼合ローラ１６にて、長尺光学シート１１と長尺光学シート１３とを貼合した長尺光学シート積層体が光学表示素子７の他方の面に圧着されて貼合されてなる例が示されてなる。なお、図２に示した構造の長尺光学シートを用いる場合、光学表示素子７の一方の面に貼着する長尺光学シート積層体は、表面処理フィルム１７、粘着剤層１８、偏光フィルム８、保護フィルム９、粘着剤層１０の順の積層構造において粘着剤層１０側が光学表示素子７側に配置されるようにして貼合される。また同様に、光学表示素子７の他方の面に貼着する長尺光学シート積層体は、保護フィルム、粘着剤層、偏光フィルム、保護フィルム、粘着剤層の順の積層構造において外側の粘着剤層が光学表示素子７側に配置されるようにして貼合される。
【００２９】
なお、図示は省略するが、第１貼合工程に供される長尺光学フィルムまたは長尺光学シートが、第１貼合工程において他の長尺光学フィルムまたは長尺光学シートに貼合するための粘着剤層または第２貼合工程において光学表示素子７に貼合するための粘着剤層を有する場合、たとえば図２（ａ）に示した長尺光学シート１における粘着剤層１０や図２（ｂ）に示した長尺光学シート３における粘着剤層１８を有する場合、その粘着剤層の表面には、他の部材への貼合時までその粘着剤層表面を保護するために離型フィルムが貼合されているのが通例である。ここで離型フィルムとは、たとえば、ポリエチレンテレフタレートフィルムのような透明樹脂フィルムの表面にシリコーン系樹脂などからなる離型剤が塗布されたものである。そしてこの離型フィルムは、他の部材への貼合前に剥離除去される。離型フィルムを剥離除去する方式の具体例は、図６を参照して後で説明する。
【００３０】
本発明の第１の製造方法では、続く裁断工程において、前記した第２貼合工程で得られた長尺光学シート積層体と光学表示素子７との貼合体から、光学表示パネルの表示領域以上であって、かつ、光学表示パネルの全面以下である領域で長尺光学シート積層体を裁断して光学シート積層体とすることで、最終製品である光学表示パネルが得られる（図示せず）。
【００３１】
本発明の第１の製造方法において、長尺光学フィルムの種類、長尺光学フィルムの数、積層構造、長尺光学フィルム、または長尺光学シートを引き出すロールの数などは、図１に示した例に限定されるものではない。
【００３２】
たとえば、図３は、本発明による第１の製造方法の好ましい他の例を模式的に示す図である。図３は、図１に示した例と一部を除いては同様であり、同様の構成を有する部分については同一の参照符を付して説明を省略する。図３に示す例では、図１に示した例と同様に引出ロール４から長尺光学シート３が引き出されてなる他、引出ロール２２から長尺光学フィルム２１が引き出され、引出ロール２４から別の長尺光学シート２３が引き出され、さらに引出ロール２６から別の長尺光学フィルム２５が引き出されてなる。この場合、たとえば、長尺光学フィルム２１として偏光フィルム（たとえば、後述する自己粘着性を有する剥離フィルムを剥離した状態の偏光フィルム）、長尺光学シート２３として紫外線硬化型樹脂接着剤で形成された接着剤層と保護フィルムとの積層物、長尺光学フィルム２５として粘着フィルムが用いられる。図３に示す例では、第１貼合工程において、引出ロール２６から引き出された長尺光学フィルム２５と引出ロール２４から引き出された長尺光学シート２３とが第１貼合ローラ２７により圧着されてまず貼合され、これに引出ロール２２から引き出された長尺光学フィルム２１が別の第１貼合ローラ２８により圧着されて貼合され、さらに、これに引出ロール４から引き出された長尺光学シート３がもう１つの第１貼合ローラ５により圧着されて貼合され、長尺光学シート積層体が形成される。この場合、長尺光学シート積層体は、たとえば、表面処理フィルム、粘着剤層、偏光フィルム、接着剤層、保護フィルム、粘着フィルムの順となるように積層され、第２貼合工程において、その粘着フィルム側が光学表示素子７側に配置されて、光学表示素子７の一方の面に貼着される。
【００３３】
図３に示す例ではまた、図１に示した例と同様に、引出ロール１４から長尺光学シート１３が引き出されてなる他、引出ロール３２から長尺光学フィルム３１が引き出され、引出ロール３４から別の長尺光学フィルム３３が引き出されてなる。この場合、たとえば、長尺光学フィルム３１として偏光フィルム（たとえば、後述する自己粘着性を有する剥離フィルムを剥離した状態の偏光フィルム）、別の長尺光学フィルム３３として粘着フィルムが用いられる。図３に示す例では、第１貼合工程において、引出ロール３４から引き出された長尺光学フィルム３３と引出ロール３２から引き出された長尺光学フィルム３１が第１貼合ローラ３５により圧着されてまず貼合され、これに引出ロール１４から引き出された長尺光学シート１３が別の第１貼合ローラ１５により圧着されて貼合され、長尺光学シート積層体が形成される。この場合、長尺光学シート積層体は、たとえば、保護フィルム、粘着剤層、偏光フィルム、粘着フィルムの順となるように積層され、第２貼合工程で、その粘着フィルム側が光学表示素子７側に配置されて、光学表示素子７の他方の面に貼着される。
【００３４】
またたとえば、図４は、本発明による第１の製造方法の好ましいさらに他の例を模式的に示す図である。図４は、図１、図３に示した例と一部を除いては同様であり、同様の構成を有する部分については同一の参照符を付して説明を省略する。図４に示す例では、光学表示素子７の一方の面（図の上側）に貼着される長尺光学シート積層体については、図３に示した例と同様に形成されるが、光学表示素子７の他方の面（図の下側）に貼着される長尺光学シート積層体を形成するに際し、引出ロール４２から引き出された長尺光学シート４１がさらに用いられる点において異なっている。この場合、長尺光学シート４１としてはたとえば紫外線硬化型樹脂接着剤で形成された接着剤層と保護フィルムとの積層物が用いられる。図４に示す例では、第１貼合工程において、引出ロール３４から引き出された長尺光学フィルム３３と引出ロール４２から引き出された長尺光学シート４１が第１貼合ローラ４３により圧着されてまず貼合され、これに引出ロール３２から引き出された長尺光学シート３１が別の第１貼合ローラ３５により圧着されて貼合され、これに引出ロール１４から引き出された長尺光学シート１３がもう１つの第１貼合ローラ１５により圧着されて貼合され、長尺光学シート積層体が形成される。この場合、長尺光学シート積層体は、たとえば、保護フィルム、接着剤層、偏光フィルム、接着剤層、保護フィルム、粘着フィルムの順となるように積層され、第２貼合工程において、その粘着フィルム側が光学表示素子７側に配置されて、光学表示素子７の他方の面に貼着される。
【００３５】
ここでも図示を省略するが、第１貼合工程に供される長尺光学フィルムまたは長尺光学シートが、第１貼合工程において他の長尺光学フィルムまたは長尺光学シートに貼合するための粘着剤層を有する場合、あるいは、第２貼合工程において光学表示素子７に貼合するための粘着剤層を有するか、または粘着フィルム自体で１つの長尺光学フィルムを構成する場合、これら粘着剤層または粘着フィルムの表面には、他の部材への貼合時までその粘着剤層または粘着フィルムの表面を保護するために、先に示したのと同様の離型フィルムが貼合されているのが通例である。たとえば、図３および図４において、長尺光学シート３に設けられ、長尺光学フィルム２１（偏光フィルム）に貼合するための粘着剤層や、同じく長尺光学シート１３に設けられ、長尺光学フィルム３１（偏光フィルム）に貼合するための粘着剤層、また図３および図４において、長尺光学フィルム２５，３３それ自体である粘着フィルムが、前記の粘着剤層または粘着フィルムに該当する。そして、粘着剤層または粘着フィルムの表面に設けられた離型フィルムは、他の部材への貼合前に剥離除去される。離型フィルムを剥離除去する方式の具体例は、図６を参照して後で説明する。
なお、紫外線硬化型樹脂接着剤層は通常、接着処理の直前に塗布される。
【００３６】
また、図５は、本発明の光学表示パネルの製造方法のうち、第２の製造方法の好ましい一例の前半部分について模式的に示す図であり、図６は、第２の製造方法の好ましい一例の後半部分について模式的に示す図である。本発明の第２の製造方法は、光学機能を有する長尺光学フィルムまたはその積層体である長尺光学シートが巻き取られた複数のロールから、長尺光学フィルムまたは長尺光学シートを引き出す引出工程と、引き出された長尺光学フィルムまたは長尺光学シートを、各々、貼合して、長尺光学シート積層体を形成する第１貼合工程と、長尺光学シート積層体を裁断し、光学シート積層体とする裁断工程と、前記光学シート積層体を光学表示素子に貼合する第２貼合工程とを含む。以下、図５および図６を参照しながら本発明の第２の製造方法について詳細に説明する。
【００３７】
本発明の第２の製造方法における引出工程および第１貼合工程は、前記した第１の製造方法における引出工程および第１貼合工程と同様である。図５には、図１に示した例と同様に、引出ロール２から長尺光学シート１が引き出され、引出ロール４から光学長尺シート３が引き出されて、第１貼合ローラ５にて圧着されて貼合されるとともに、引出ロール１２から長尺光学シート１１が引き出され、引出ロール１４から長尺光学シート１３が引き出されて第１貼合ローラ１５にて圧着されて貼合され、長尺光学シート積層体がそれぞれ形成された例が示されている。なお、本発明の第２の製造方法における長尺光学フィルムまたはその積層体である長尺光学シートとしては、第１の製造方法について上述したのと同様の長尺光学フィルムまたは長尺光学シートを用いることができる。
【００３８】
本発明の第２の製造方法では、前記した第１貼合工程で得られた長尺光学シート積層体を、続く裁断工程で裁断し、光学シート積層体とする。図５には、長尺光学シート１と長尺光学シート３との長尺光学シート積層体が裁断手段５３にて裁断されて光学シート積層体５１が形成され、長尺光学シート１１と長尺光学シート１３との長尺光学シート積層体が裁断手段５４にて裁断されて光学シート積層体５２が形成された例が示されている。
【００３９】
第２の製造方法における第２貼合工程では、裁断工程で得られた光学シート積層体を光学表示素子に貼合して、最終製品である光学表示パネルが得られる。図６には、図５に示した裁断工程で得られた光学シート積層体５１を光学表示素子７の一方の面に第２貼合ローラ５５にて圧着するとともに、光学シート積層体５２を光学表示素子７の他方の面に第２貼合ローラ５６にて圧着して、貼合する例が示されている。ここで、先にも述べたように、光学シート積層体５１の光学表示素子７に貼合される面、および光学シート積層体５２の光学表示素子７に貼合される面には、粘着剤層が設けられ、その表面は離型フィルムで保護されているのが通例である。図６には、その離型フィルムを光学シート積層体５１，５２から剥がしながら、光学表示素子７に貼合する例が示されている。すなわち、この例では、光学シート積層体５１の光学表示素子７に貼合される面から、剥離ロール５７により離型フィルム５９を剥がした後、露出した粘着剤層が光学表示素子７の一方の面に第２貼合ローラ５５にて圧着され、貼合されるとともに、光学シート積層体５２の光学表示素子７に貼合される面から、剥離ロール５８により離型フィルム６０を剥がした後、露出した粘着剤層が光学表示素子７の他方の面に第２貼合ローラ５６にて圧着され、貼合されるようになっている。剥離された離型フィルムは、必要により回収ロール６１，６２で巻き取られる。なお、図６において、白抜きの矢符は、光学表示素子７および光学シート積層体５１，５２の搬送方向を表す。
【００４０】
本発明の第２の製造方法においても、長尺光学フィルムの種類、長尺光学フィルムの数、積層構造、あるいは長尺光学フィルムもしくは長尺光学シートを引き出すロールの数などは、図５および図６に示した例に限定されるものではない。
【００４１】
前記した本発明の第１の製造方法および第２の製造方法のいずれにおいても、それぞれの工程は連続した製造プロセスの中で行われる。そしてこれら第１の製造方法または第２の製造方法によれば、従来、光学部材メーカにおいて行われていたフィルムの貼合工程、裁断工程、梱包工程およびパネル加工メーカへの納品（搬送）が省略されるため、光学表示パネルに貼合された光学フィルムがより清浄になり、欠陥が減少する。また、光学フィルムまたはその積層体である光学シートの歩留まりが向上し、製品利用効率が向上するという効果もある。
【００４２】
なお、図１、図３〜図５には図示されていないが、光学表示素子の一方の面に貼合される光学シート積層体に含まれる偏光フィルムと、他方の面に貼合される光学シート積層体に含まれる偏光フィルムとは、透過軸方向が互いに直交する関係となるように配置される必要がある。このため、前記した本発明の第１の製造方法または第２の製造方法を行うにあたり、たとえば特開２００５−３７４１７号公報の図６に示されたような偏光板貼合装置を適用して、第１の搬送部において、供給部から供給され、搬送されている光学表示素子の一方の面に長尺光学シート積層体（第１の製造方法の場合）または光学シート積層体（第２の製造方法の場合）を貼合し、第１の製造方法の場合には長尺光学シート積層体を裁断した後、反転部において、第１の搬送部から搬送されてきた光学表示素子を、反転後の光学表示素子における搬送方向側の端面が搬送方向に対して直交するように上下反転させて第２の搬送部に送り、第２の搬送部において、第１の搬送部で搬送される光学表示素子の搬送方向と直交する方向に搬送される光学表示素子の他方の面に長尺光学シート積層体または光学シート積層体を貼合するようにしてもよい。
【００４３】
この形態の概要を、図７に示した。すなわち図７は、図１に示した方法に順ずるが、光学表示素子の一方の面に光学シート積層体を貼合した後、その光学表示素子を上下反転させるとともに、その搬送方向を９０度回転させ、光学表示素子の他方の面に別の光学シート積層体を貼合する場合の例を模式的に示す斜視図である。図７において、図１に示したのと同様の構成を有する部分については同一の参照符を付して、詳しい説明は省略する。
【００４４】
図７に示す例では、第１の搬送部７１において、光学表示素子７が一方向に搬送されるとともに、その一方の面（図では上側）に、本発明に従う第１貼合工程で貼合された長尺光学シート積層体を貼合する第２貼合工程が施されている。その後、貼合された長尺光学シート積層体は、裁断手段７４によって光学表示素子７に見合う寸法に裁断され、光学表示素子７の一方の面に光学シート積層体が貼合された状態とされる。引き続き反転部７７において、面内回転を伴うことなく、光学表示素子７を上下反転させ、第２の搬送部７２に送る。これにより、第２の搬送部７２においては、光学表示素子７の光学シート積層体が貼合された面と貼合されていない面との関係が、第１の搬送部７１における関係とは逆になる。図示の例では、第１の搬送部７１において光学表示素子７の上面に光学シート積層体が貼合され、上下反転により、第２の搬送部７２においては、光学シート積層体貼合された面が光学表示素子７の下面となっている。
【００４５】
そして第２の搬送部７２では、光学表示素子７の搬送方向が、第１の搬送部７１における搬送方向と面内で９０度回転した状態になっている。すなわち、光学表示素子７の第１の搬送部７１における搬送方向側の端面が、反転後は、第２の搬送部７２における搬送方向に対して直交するように上下反転させて第２の搬送部７２に送られている。第２の搬送部７２においては、再度、光学表示素子７の他方の面（第１の搬送部７１において長尺光学シート積層体が貼合されなかった面）に対し、本発明に従う第１貼合工程で貼合された長尺光学シート積層体を貼合する別の第２貼合工程が施される。その後、貼合された長尺光学シート積層体は、裁断手段７５によって光学表示素子７に見合う寸法に裁断され、光学表示素子７の両面に光学シート積層体が貼合された状態とされる。
【００４６】
図７に示す例において、第１の搬送部７１では、引出ロール２から引き出される長尺光学シート１と、引出ロール４から引き出される長尺光学シート３とが、第１貼合ローラ５によって圧着貼合され、光学表示素子７の一方の面に送られるようになっており、ここまでは、図１の上側に示した状態と同じである。また、第２の搬送部７２では、引出ロール１２から引き出される長尺光学シート１１と、引出ロール１４から引き出される長尺光学シート１３とが、別の第１貼合ローラ１５によって圧着貼合され、光学表示素子７の他方の面に送られるようになっており、ここまでは、図１の下側に示した状態と同じである。
【００４７】
光学表示素子７が液晶表示素子（液晶セル）である場合、その両面に、それぞれ偏光フィルムを含む光学シート積層体が貼合される。図１において、長尺光学シート１および長尺光学シート１１が、それぞれ偏光フィルムを含む例を示したとおりである。そして、液晶表示素子の表裏に配置される偏光フィルムは、それぞれの吸収軸が直交する関係となるように配置されることが多い。図７に示す形態を採用すれば、以上の説明から分かるように、液晶表示素子の表裏に配置される偏光フィルムの吸収軸が直交する関係となる。図７において、白抜きの矢符は、搬送方向を示す。
【００４８】
なお、以上の図１および図３〜図７を参照した説明では、光学表示素子７が液晶表示素子（液晶セル）である場合を例にして、その両面にそれぞれ光学シート積層体を貼合する例を示したが、たとえば光学表示素子７がＥＬ表示素子である場合には、その片面、すなわち視認側表示面に光学シート積層体が貼合されればよいことが、当業者には容易に理解されるであろう。
【００４９】
前記した本発明の製造方法において、引出工程に供される長尺光学フィルムまたは長尺光学シートは、ポリビニルアルコール系樹脂フィルムからなる偏光フィルムを含むことが好ましい。ポリビニルアルコール系樹脂は、ポリ酢酸ビニル系樹脂をケン化することにより得られる。ポリ酢酸ビニル系樹脂としては、酢酸ビニルの単独重合体であるポリ酢酸ビニルの他、酢酸ビニルとこれに共重合可能な他の単量体との共重合体などが挙げられる。酢酸ビニルと共重合可能な他の単量体としては、たとえば不飽和カルボン酸類、エチレン、プロピレンなどのオレフィン類、ビニルエーテル類、不飽和スルホン酸類、アンモニウム基を有するアクリルアミド類などが挙げられる。
【００５０】
ポリビニルアルコール系樹脂のケン化度は、通常８５〜１００モル％、好ましくは９８モル％以上である。これらのポリビニルアルコール系樹脂は変性されていてもよく、たとえばアルデヒド類で変性されたポリビニルホルマール、ポリビニルアセタール、ポリビニルブチラールなども使用し得る。またポリビニルアルコール系樹脂の重合度は、通常１０００〜１００００の範囲内、好ましくは１５００〜５０００の範囲内である。
【００５１】
かかるポリビニルアルコール系樹脂を製膜したものが、偏光フィルムの原反フィルムとして用いられる。ポリビニルアルコール系樹脂を製膜する方法は、特に限定されるものではなく、従来公知の適宜の方法で製膜することができる。ポリビニルアルコール系樹脂からなる原反フィルムの膜厚は特に限定されるものではないが、たとえば１０〜１５０μｍ程度である。
【００５２】
偏光フィルムは、通常、ポリビニルアルコール系樹脂フィルムを二色性色素で染色してその二色性色素を吸着させる工程（染色処理工程）、二色性色素が吸着されたポリビニルアルコール系樹脂フィルムをホウ酸水溶液で処理する工程（ホウ酸処理工程）、およびこのホウ酸水溶液による処理後に水洗する工程（水洗処理工程）を経て製造される。
【００５３】
また、偏光フィルムの製造に際し、通常、ポリビニルアルコール系樹脂フィルムは一軸延伸されるが、この一軸延伸は、染色処理工程の前に行ってもよいし、染色処理工程中に行ってもよいし、染色処理工程の後に行ってもよい。一軸延伸を染色処理工程の後に行う場合には、この一軸延伸は、ホウ酸処理工程の前に行ってもよいし、ホウ酸処理工程中に行ってもよい。勿論、これらの複数の段階で一軸延伸を行うことも可能である。一軸延伸は、周速の異なるロール間で一軸に延伸するようにしてもよいし、熱ロールを用いて一軸に延伸するようにしてもよい。また、大気中で延伸を行う乾式延伸であってもよいし、溶剤にて膨潤させた状態で延伸を行う湿式延伸であってもよい。延伸倍率は、通常３〜８倍程度である。
【００５４】
染色処理工程におけるポリビニルアルコール系樹脂フィルムの二色性色素による染色は、たとえば、ポリビニルアルコール系樹脂フィルムを、二色性色素を含有する水溶液に浸漬することによって行われる。二色性色素としては、たとえばヨウ素、二色性染料などが用いられる。二色性染料には、たとえば、Ｃ．Ｉ．ＤＩＲＥＣＴ  ＲＥＤ  ３９などのジスアゾ化合物からなる二色性直接染料、トリスアゾ、テトラキスアゾなどの化合物からなる二色性直接染料が包含される。なお、ポリビニルアルコール系樹脂フィルムは、染色処理の前に水への浸漬処理を施しておくことが好ましい。
【００５５】
二色性色素としてヨウ素を用いる場合は、通常、ヨウ素およびヨウ化カリウムを含有する水溶液に、ポリビニルアルコール系樹脂フィルムを浸漬して染色する方法が採用される。この水溶液におけるヨウ素の含有量は通常、水１００重量部あたり０．０１〜１重量部であり、ヨウ化カリウムの含有量は通常、水１００重量部あたり０．５〜２０重量部である。二色性色素としてヨウ素を用いる場合、染色に用いる水溶液の温度は、通常２０〜４０℃であり、また、この水溶液への浸漬時間（染色時間）は、通常２０〜１８００秒である。
【００５６】
一方、二色性色素として二色性染料を用いる場合は、通常、水溶液二色性染料を含む水溶液に、ポリビニルアルコール系樹脂フィルムを浸漬して染色する方法が採用される。この水溶液における二色性染料の含有量は、通常、水１００重量部あたり１×１０-4〜１０重量部、好ましくは１×１０-3〜１重量部であり、特に好ましくは１×１０-3〜１×１０-2重量部である。この水溶液は、硫酸ナトリウムなどの無機塩を染色助剤として含有していてもよい。二色性色素として二色性染料を用いる場合、染色に用いる染料水溶液の温度は、通常２０〜８０℃であり、また、この水溶液への浸漬時間（染色時間）は、通常１０〜１８００秒である。
【００５７】
ホウ酸処理工程は、二色性色素により染色されたポリビニルアルコール系樹脂フィルムをホウ酸含有水溶液に浸漬することにより行われる。ホウ酸含有水溶液におけるホウ酸の量は、水１００重量部あたり、通常２〜１５重量部、好ましくは５〜１２重量部である。前記した染色処理工程における二色性色素としてヨウ素を用いた場合には、このホウ酸処理工程に用いるホウ酸含有水溶液はヨウ化カリウムを含有することが好ましい。この場合、ホウ酸含有水溶液におけるヨウ化カリウムの量は、水１００重量部あたり、通常０．１〜１５重量部、好ましくは５〜１２重量部である。ホウ酸含有水溶液への浸漬時間は、通常、６０〜１２００秒、好ましくは１５０〜６００秒、さらに好ましくは２００〜４００秒である。ホウ酸含有水溶液の温度は、通常５０℃以上であり、好ましくは５０〜８５℃、より好ましくは６０〜８０℃である。
【００５８】
続く水洗処理工程では、前記したホウ酸処理後のポリビニルアルコール系樹脂フィルムを、たとえば水に浸漬することによって水洗処理する。水洗処理における水の温度は、通常５〜４０℃であり、浸漬時間は、通常１〜１２０秒である。水洗処理後は、通常乾燥処理が施されて、偏光フィルムが得られる。乾燥処理は、たとえば熱風乾燥機、遠赤外線ヒータなどを好適に用いて行われる。乾燥処理の温度は通常３０〜１００℃、好ましくは５０〜８０℃である。乾燥処理の時間は、通常６０〜６００秒、好ましくは１２０〜６００秒である。
【００５９】
本発明の製造方法において、引出工程に供される長尺光学フィルムまたは長尺光学シートは、前記したような偏光フィルムを含むことが好ましいが、偏光フィルムを含む長尺光学シート（偏光板）としては、具体的には、以下のようなものが挙げられる。
【００６０】
（Ａ）ポリビニルアルコール系樹脂フィルムからなる偏光フィルムと、その偏光フィルムの少なくとも一方の面に貼着された熱可塑性樹脂からなる保護フィルムとを有する偏光板、
（Ｂ）ポリビニルアルコール系樹脂フィルムからなる偏光フィルムと、その偏光フィルムの少なくとも一方の面に形成された粘着剤層と、その粘着剤層を保護する離型フィルムとを有する偏光板、
（Ｃ）ポリビニルアルコール系樹脂フィルムからなる偏光フィルムと、その偏光フィルムの一方の面に貼着された熱可塑性樹脂からなる保護フィルムと、偏光フィルムの他方の面に形成された粘着剤層と、その粘着剤層を保護する離型フィルムとを有する偏光板、
（Ｄ）ポリビニルアルコール系樹脂フィルムからなる偏光フィルムと、その偏光フィルムの一方の面に貼着された熱可塑性樹脂からなる保護フィルムと、保護フィルムの外面に形成された粘着剤層と、その粘着剤層を保護する離型フィルムとを有する偏光板。
【００６１】
これらのうち、（Ｂ）〜（Ｄ）の離型フィルムを有する偏光板では、その離型フィルムは、第１貼合工程または第２貼合工程において、その離型フィルムが剥離され、露出する粘着剤層が、他の光学フィルム、もしくは光学シートまたは光学表示素子への貼合に供される。
【００６２】
前記のような偏光板において、前記した熱可塑性樹脂からなる保護フィルムは、たとえば、（ａ）シクロオレフィン系樹脂フィルム、（ｂ）セルロースエステル系樹脂フィルム、（ｃ）ポリエチレンテレフタレート樹脂フィルム、（ｄ）（メタ）アクリル系樹脂フィルム、（ｅ）ポリプロピレン系樹脂などであることができる。これらの熱可塑性樹脂フィルムは、偏光フィルムの少なくとも一方の面に貼着され、長尺光学シート（偏光板）とされた状態で、引出工程に供することができるほか、これらの熱可塑性樹脂フィルム単独で長尺光学フィルムとして、引出工程に供し、第１貼合工程において偏光フィルムの少なくとも一方の面に貼合するようにしてもよい。これらの熱可塑性樹脂フィルムについて、以下さらに詳しく説明する。
【００６３】
（ａ）シクロオレフィン系樹脂フィルム
本発明の製造方法に用いられるシクロオレフィン系樹脂とは、たとえばノルボルネン、多環ノルボルネン系モノマーのような、環状オレフィン（シクロオレフィン）からなるモノマーのユニットを有する熱可塑性の樹脂（熱可塑性シクロオレフィン系樹脂とも呼ばれる）である。本発明において、シクロオレフィン系樹脂は、前記シクロオレフィンの開環重合体または２種以上のシクロオレフィンを用いた開環共重合体の水素添加物であってもよく、シクロオレフィンと鎖状オレフィン、ビニル基などを有する芳香族化合物などとの付加重合体であってもよい。また、極性基が導入されているものも有効である。
【００６４】
シクロオレフィンと鎖状オレフィンまたは／およびビニル基を有する芳香族化合物との共重合体を用いる場合、鎖状オレフィンとしては、エチレン、プロピレンなどが挙げられ、またビニル基を有する芳香族化合物としては、スチレン、α−メチルスチレン、核アルキル置換スチレンなどが挙げられる。このような共重合体において、シクロオレフィンからなるモノマーのユニットが５０モル％以下（好ましくは１５〜５０モル％）であってもよい。特に、シクロオレフィンと鎖状オレフィンとビニル基を有する芳香族化合物との三元共重合体を用いる場合、シクロオレフィンからなるモノマーのユニットは、上述したように比較的少ない量とすることができる。かかる三元共重合体において、鎖状オレフィンからなるモノマーのユニットは、通常５〜８０モル％、ビニル基を有する芳香族化合物からなるモノマーのユニットは、通常５〜８０モル％である。
【００６５】
シクロオレフィン系樹脂は、適宜の市販品、たとえばＴｏｐａｓ（Ｔｉｃｏｎａ社製）、アートン（ＪＳＲ（株）製）、ゼオノア（ＺＥＯＮＯＲ）（日本ゼオン（株）製）、ゼオネックス（ＺＥＯＮＥＸ）（日本ゼオン（株）製）、アペル（三井化学（株）製）などを好適に用いることができる。このようなシクロオレフィン系樹脂を製膜してフィルムとする際には、溶剤キャスト法、溶融押出法などの公知の方法が適宜用いられる。また、たとえばエスシーナ（積水化学工業（株）製）、ＳＣＡ４０（積水化学工業（株）製）、ゼオノアフィルム（（株）オプテス製）などの予め製膜されたシクロオレフィン系樹脂製のフィルムの市販品を用いてもよい。
【００６６】
シクロオレフィン系樹脂フィルムは、一軸延伸または二軸延伸されたものであってもよい。延伸することで、シクロオレフィン系樹脂フィルムに任意の位相差値を付与することができる。延伸は、通常、フィルムロールを巻き出しながら連続的に行われ、加熱炉にて、ロールの進行方向、その進行方向と垂直の方向、あるいはその両方へ延伸される。加熱炉の温度は、通常、シクロオレフィン系樹脂のガラス転移温度近傍からガラス転移温度＋１００℃の範囲が、採用される。延伸の倍率は、通常１．１〜６倍、好ましくは１．１〜３．５倍である。
【００６７】
シクロオレフィン系樹脂フィルムは、ロール状態にあると、フィルム同士が接着してブロッキングを生じ易い傾向にあるので、通常は、プロテクトフィルムを貼合してロール巻きとされる。またシクロオレフィン系樹脂フィルムは、一般に表面活性が劣るため、偏光フィルムと接着させる表面には、プラズマ処理、コロナ処理、紫外線照射処理、フレーム（火炎）処理、ケン化処理などの表面処理を行うのが好ましい。中でも、比較的容易に実施可能なプラズマ処理、コロナ処理が好適である。
【００６８】
このようなシクロオレフィン系樹脂フィルムを用いる場合、従来の液晶パネルなどの光学表示パネルに用いられる偏光板と結果的に同様の構成となるが、得られた光学表示パネルの品質や製品利用効率が向上される。
【００６９】
（ｂ）セルロースエステル系樹脂フィルム
また本発明の製造方法に用いられるセルロースエステル系樹脂フィルムは、セルロースの部分または完全エステル化物のフィルムであって、たとえば、セルロースの酢酸エステル、プロピオン酸エステル、酪酸エステル、それらの混合エステルなどからなるフィルムを挙げることができる。より具体的には、トリアセチルセルロースフィルム、ジアセチルセルロースフィルム、セルロースアセテートプロピオネートフィルム、セルロースアセテートブチレートフィルムなどが挙げられる。このようなセルロースエステル系樹脂フィルムとしては、適宜の市販品、たとえばフジタックＴＤ８０（富士フイルム（株）製）、フジタックＴＤ８０ＵＦ（富士フイルム（株）製）、フジタックＴＤ８０ＵＺ（富士フイルム（株）製）、ＫＣ８ＵＸ２Ｍ（コニカミノルタオプト（株）製）、ＫＣ８ＵＹ（コニカミノルタオプト（株）製）などを好適に用いることができる。
【００７０】
また、本発明の製造方法においては、位相差特性を付与したセルロースエステル系樹脂フィルムも好適に用いられ、位相差特性が付与されたセルロースエステル系樹脂フィルムの市販品として、ＷＶ  ＢＺ  ４３８（富士フイルム（株）製）、ＫＣ４ＦＲ−１（コニカミノルタオプト（株）製）などが挙げられる。さらに、面内または／および厚み方向の位相差値が実質的に無視できるほど小さいセルロースエステル系樹脂フィルムも好適に用いることができ、そのような実質的に無配向のセルロースエステル系樹脂フィルムの市販品として、ＫＣ４ＵＥＷ（コニカミノルタオプト（株）製）などが挙げられる。
【００７１】
このようなセルロース系エステル系樹脂フィルムを用いる場合、従来の液晶パネルなどの光学表示パネルに用いられる偏光板と結果的に同様の構成となるが、得られた光学表示パネルの品質や製品利用効率が向上される。
【００７２】
（ｃ）ポリエチレンテレフタレート樹脂フィルム
ポリエチレンテレフタレートとは、繰り返し単位の８０モル％以上がエチレンテレフタレートで構成される樹脂である。他の共重合成分としては、たとえばイソフタル酸、ｐ−β−オキシエトキシ安息香酸、４．４’−ジカルボキシジフェニール、４，４’−ジカルボキシベンゾフェノン、ビス（４−カルボキシフェニル）エタン、アジピン酸、セバシン酸、５−ナトリウムスルホイソフタル酸、１，４−ジカルボキシシクロヘキサンなどのジカルボン酸成分、たとえばプロピレングリコール、ブタンジオール、ネオペンチルグリコール、ジエチレングリコール、シクロヘキサンジオール、ビスフェノールＡのエチレンオキサイド付加物、ポリエチレングリコール、ポリプロピレングリコール、ポリテトラメチレングリコールなどのジオール成分が挙げられる。これらのジカルボン酸成分やグリコール成分は、必要により２種以上を組み合わせて使用することができる。また前記ジカルボン酸成分やグリコール成分と共に、ｐ−オキシ安息香酸などのオキシカルボン酸を併用することも可能である。このような他の共重合成分は、少量のアミド結合、ウレタン結合、エーテル結合、カーボネート結合などを含有する化合物を含んでいてもよい。
【００７３】
ポリエチレンテレフタレートの製造法としては、テレフタル酸とエチレングリコールとを直接反応させるいわゆる直接重合法、テレフタル酸のジメチルエステルとエチレングリコールとをエステル交換反応させるいわゆるエステル交換反応などの任意の製造法を適用することができる。また、公知の添加剤を必要に応じて含有させることができる。たとえば、滑剤、ブロッキング防止剤、熱安定剤、酸化防止剤、帯電防止剤、耐光剤、耐衝撃性改良剤などを含有させてもよい。ただし、光学用途においては透明性が必要とされるため、添加剤の添加量は最小限にとどめておくことが好ましい。
【００７４】
本発明に用いられるポリエチレンテレフタレートフィルムを製造する方法については特に制限されるものではないが、原料樹脂であるポリエチレンテレフタレートを溶融し、シート状に押出し成形された無配向フィルムをガラス転移温度以上の温度においてテンターで横延伸後、熱固定処理を施す方法が挙げられる。延伸温度は８０〜１３０℃、好ましくは９０〜１２０℃であり、延伸倍率は２．５〜６倍、好ましくは３〜５．５倍である。延伸倍率が低くなるとフィルムの透明性が不良となるため好ましくない。
【００７５】
なお、ポリエチレンテレフタレートフィルムにおける配向主軸の歪みを低減する観点からは、前記した横延伸後であって熱固定処理を行う前に、フィルムを長手方向に弛緩処理することが好ましい。弛緩処理する温度は９０〜２００℃、好ましくは１２０〜１８０℃である。弛緩量は横延伸条件によって異なるが、弛緩処理後のフィルムの１５０℃における熱収縮率が２％以下になるように弛緩量および温度を設定することが好ましい。
【００７６】
熱固定処理の温度は、通常１８０〜２５０℃であり、好ましくは２００〜２４５℃である。熱固定処理は、まず、定長で前記温度での処理を行い、さらにフィルムの幅方向における弛緩の割合が１〜１０％（好適には２〜５％）となるように弛緩処理を行うようにすることが好ましい。このようにして、配向主軸の歪みが低減され、耐熱性に優れた一軸延伸されたポリエチレンテレフタレートフィルムが得られる。本発明においては、配向主軸の歪みの最大値が１０度以下、より好ましくは８度以下、さらに好ましくは５度以下のポリエチレンテレフタレートフィルムが好適に用いられる。配向主軸の歪みの最大値が１０度を超えるポリエチレンテレフタレートフィルムを用いた場合には、このようなポリエチレンテレフタレートフィルムを用いた偏光板を液晶表示装置の液晶表示画面に貼合した際に、色付不良が大きくなる傾向にある。なお、上述したポリエチレンテレフタレートフィルムにおける配向主軸の歪みの最大値は、たとえば位相差フィルム検査装置ＲＥＴＳシステム（大塚電子（株）製）を用いることで測定できる。
【００７７】
ポリエチレンテレフタレートフィルムの厚みは２０〜６０μｍ程度である。このフィルムは、面内位相差値Ｒ0が１０００ｎｍ以上であることが好ましく、３０００ｎｍ以上であることがより好ましい。
【００７８】
なお、ポリエチレンテレフタレートフィルムにはヘイズを付与してもよく、ヘイズを付与する方法としては、たとえば原料樹脂中に無機微粒子または有機微粒子を混合する方法、前記フィルム表面に無機微粒子または有機微粒子を樹脂バインダーに混合した塗布液をコートする方法などが挙げられるが、これらに限定されることはない。前記無機微粒子としては、シリカ、コロイダルシリカ、アルミナ、アルミナゾル、アルミノシリケート、アルミナ−シリカ複合酸化物、カオリン、タルク、マイカ、炭酸カルシウム、リン酸カルシウムなどを代表的なものとして用いることができる。また前記有機微粒子としては架橋ポリアクリル酸粒子、架橋ポリスチレン粒子、架橋ポリメチルメタクリレート粒子、シリコーン樹脂粒子、ポリイミド粒子などの耐熱性樹脂粒子を用いることができる。
【００７９】
前記したような特性を兼ね備えるポリエチレンテレフタレートフィルムは、機械的性質、耐溶剤性、耐スクラッチ性、コストなど総合的に優れる。このようなポリエチレンテレフタレート樹脂フィルムを用いる場合、従来の液晶パネルなどの光学表示パネルに用いられる偏光板と比較して、薄肉でありつつも、同等以上の強度を有する偏光板が得られる効果がある。
【００８０】
なお、ポリエチレンテレフタレートフィルムを用いる場合、そのポリエチレンテレフタレートフィルムの偏光フィルムと貼着する面と反対の面には、防眩処理、ハードコート処理、帯電防止処理などの表面処理が施されていてもよい。また、液晶性化合物やその高分子量化合物などからなるコート層が形成されていてもよい。なお、ポリエチレンテレフタレートフィルムに代えて、ポリエチレンナフタレートフィルムを使用することもできる。
【００８１】
（ｄ）（メタ）アクリル系樹脂フィルム
（メタ）アクリル系樹脂のフィルムとしては、アクリル系樹脂もしくはメタクリル系樹脂をそれぞれ単独でまたは組み合わせて用い、必要に応じてアクリルゴム粒子などを混合し、溶融混練して得られるアクリル系樹脂材料を溶融押出し法によりフィルム状に成形されたものが挙げられる。（メタ）アクリル系樹脂には、通常の添加剤、たとえば紫外線吸収剤、有機系染料、顔料、無機系色素、酸化防止剤、帯電防止剤、界面活性剤などを含有させてもよい。
【００８２】
（メタ）アクリル系樹脂のフィルムは、内部散乱を有する層や外部散乱を付与する層などと組み合わせて多層構造としてもよい。散乱特性を付与するには、微粒子を混合し、溶融混練すればよい。（メタ）アクリル系樹脂のフィルムが液晶パネルの視認側に設置される場合には、その表面に、表面処理（ハードコート層、防眩層、反射防止層、防汚層、帯電防止層など）を施すことが好ましい。
【００８３】
このような（メタ）アクリル系樹脂フィルムを用いる場合、従来の液晶パネルなどの光学表示パネルに用いられる偏光板と比較して、表面硬度や剛性に優れる偏光板が得られる効果がある。
【００８４】
（ｅ）ポリプロピレン系樹脂フィルム
本発明の製造方法に用いられるポリプロピレン系樹脂とは、主にプロピレンのユニットからなる樹脂であって、一般に結晶性のものであり、プロピレンの単独重合体のほか、プロピレンとそれに共重合可能なコモノマーとの共重合体であってもよい。プロピレンに共重合されるコモノマーは、たとえば、エチレンや、炭素原子数４〜２０のα−オレフィンであることができる。
【００８５】
ポリプロピレン系樹脂フィルムを用いる場合、そのポリプロピレン系樹脂フィルムの２０℃におけるキシレン可溶分は、１重量％以下、より好ましくは０．８重量％以下、さらに好ましくは０．５重量％以下とされる。ポリプロピレン系樹脂フィルムのキシレン可溶分が１重量％を超えると、偏光板が高温環境下に晒された場合に、ポリプロピレン系樹脂フィルム表面の白化が生じ、偏光板の透過率が有意に低下する。このような高温環境下におけるポリプロピレン系樹脂フィルム表面の白化は、その樹脂フィルム中に存在する低分子量成分のブリードアウトに起因するものと推察される。このような低分子量成分の典型的な例を挙げれば、特に制限されないが、たとえば、アタクチック性の低分子量オリゴマーなどが挙げられる。
【００８６】
ポリプロピレン系樹脂フィルムのキシレン可溶分（重量％）は、次のようにして測定される。すなわち、まずプロピレン系樹脂フィルム５ｇを沸騰キシレン５００ｍｌに添加し、完全に溶解させた後、２０℃まで降温し、２０℃で４時間保持する。ついで、そのキシレン液を濾過して析出物と濾液とに分離し、濾液から溶媒を除去し、さらに減圧下７０℃で乾燥させることにより、乾固されたキシレン溶解成分を得る。キシレン可溶分は、以下の式より求められる。
【００８７】
キシレン可溶分［重量％］＝（乾固されたキシレン溶解成分の重量［ｇ］）／（５［ｇ］）×１００
前記ポリプロピレン系樹脂フィルムを構成するポリプロピレン系樹脂としては、キシレン可溶分が、好ましくは１重量％以下、より好ましくは０．８重量％以下、さらに好ましくは０．５重量％以下であるポリプロピレン系樹脂が用いられる。ポリプロピレン系樹脂のキシレン可溶分の測定方法は、前記ポリプロピレン系樹脂フィルムの場合と同様である。ポリプロピレン系樹脂は、プロピレンの単独重合体よりなるポリプロピレン樹脂であってもよいし、プロピレンとこれに共重合可能な他のモノマーとの共重合体であってもよい。また、これらを併用してもよい。
【００８８】
プロピレンに共重合可能な他のモノマーとしては、たとえば、エチレン、α−オレフィンを挙げることができる。α−オレフィンとしては、炭素数４以上のα−オレフィンが好ましく用いられ、より好ましくは、炭素数４〜１０のα−オレフィンである。炭素数４〜１０のα−オレフィンの具体例を挙げれば、たとえば、１−ブテン、１−ペンテン、１−ヘキセン、１−ヘプテン、１−オクテン、１−デセン等の直鎖状モノオレフィン類；３−メチル−１−ブテン、３−メチル−１−ペンテン、４−メチル−１−ペンテンなどの分岐状モノオレフィン類；ビニルシクロヘキサンなどである。プロピレンとこれに共重合可能な他のモノマーとの共重合体は、ランダム共重合体であってもよいし、ブロック共重合体であってもよい。
【００８９】
ポリプロピレン系樹脂として前記共重合体を用いる場合においては、キシレン可溶分が１重量％以下であるポリプロピレン系樹脂が比較的得られやすいことから、プロピレンに共重合される他のモノマーの共重合割合を８重量％以下とすることが好ましく、４重量％以下とすることがより好ましい。なお、共重合体中のその他のモノマー由来の構成単位の含有率は、「高分子分析ハンドブック」（１９９５年、紀伊国屋書店発行）の第６１６頁に記載されている方法に従い、赤外線（ＩＲ）スペクトル測定を行うことにより求めることができる。
【００９０】
前記のなかでも、ポリプロピレン系樹脂フィルムを構成するポリプロピレン系樹脂として、プロピレンの単独重合体、プロピレン−エチレンランダム共重合体、プロピレン−１−ブテンランダム共重合体およびプロピレン−エチレン−１−ブテンランダム共重合体が好ましく用いられる。これらの単独重合体および共重合体は、適切な重合触媒の選択等により、キシレン可溶分が低減された重合体が比較的得られやすい。特に、プロピレンの単独重合体とすることで、キシレン可溶分が低減された重合体がより得られやすい傾向にある。
【００９１】
また、ポリプロピレン系樹脂フィルムを構成するプロピレン系樹脂の立体規則性は、実質的にアイソタクチックまたはシンジオタクチックであることが好ましい。実質的にアイソタクチックまたはシンジオタクチックの立体規則性を有するポリプロピレン系樹脂からなるポリプロピレン系樹脂フィルムは、その取扱い性が比較的良好であるとともに、高温環境下における機械的強度に優れている。また、このような立体規則性を有するポリプロピレン系樹脂は、その重合段階において、偏光板の白化の原因となるアタクチック性の低分子量成分の発生が比較的少なく、高温環境下における透過率の低下が抑制された偏光板が得られやすい。
【００９２】
ポリプロピレン系樹脂のキシレン可溶分を１重量％以下に低減する方法としては、特に制限されないが、たとえば、重合段階において、ポリプロピレン系樹脂の重合度を高くし、相対的に低分子量成分の比率を下げる方法、重合により得られたポリプロピレン系樹脂を、溶媒で洗浄し、低分子量成分などの溶媒可溶成分を抽出除去する方法およびこれらの方法の組合せなど、当業者には公知の方法を挙げることができる。なお、たとえば、重合用触媒を適宜に選択し、ポリプロピレン系樹脂の立体規則性をアイソタクチックまたはシンジオタクチックに制御すること、および／または、プロピレン単独で重合させることなどにより、得られるポリプロピレン系樹脂のキシレン可溶分が１重量％以下となる場合には、重合により得られたプロピレン系樹脂のキシレン可溶分を低減させる処理は必ずしも必要ではない。
【００９３】
ポリプロピレン系樹脂の製膜方法としては、特に制限されないが、溶融樹脂からの押出成形法、有機溶剤に溶解させた樹脂を平板上に流延し、溶剤を除去して製膜する溶剤キャスト法などを挙げることができるが、生産性の観点から押出成形法を用いることがこのましい。この場合、ポリプロピレン系樹脂は、ＪＩＳ  Ｋ  ７２１０に準拠して、温度２３０℃、荷重２１．１８Ｎで測定されるメルトフローレイト（ＭＦＲ）が０．１〜２００ｇ／１０分の範囲内であることが好ましく、０．５〜５０ｇ／１０分の範囲内であることがより好ましい。ＭＦＲがこの範囲内にあるポリプロピレン系樹脂を用いることにより、押出機に大きな負荷をかけることなく、均一なポリプロピレン系樹脂フィルムを得ることができる。
【００９４】
本発明で使用するポリプロピレン系樹脂フィルムは、透明性に優れていることが好ましく、具体的には、ＪＩＳ  Ｋ  ７１０５に従って測定される全ヘイズ値が１０％以下、好ましくは７％以下である。また、ポリプロピレン系樹脂フィルムからなる保護フィルムの厚さは、５〜２００μｍ程度であることが好ましい。より好ましくは、１０μｍ以上であり、また、より好ましくは１５０μｍ以下である。
【００９５】
ポリプロピレン系樹脂フィルムは、一軸延伸または二軸延伸されたものであってもよい。延伸することで、ポリプロピレン系樹脂フィルムに任意の位相差値を付与することができる。延伸は、通常、フィルムロールを巻き出しながら連続的に行われ、加熱炉にて、ロールの進行方向、その進行方向と垂直の方向、またはその両方へ延伸される。加熱炉の温度は、通常、ポリプロピレン系樹脂のガラス転移温度近傍からガラス転移温度＋１００℃の範囲が、採用される。延伸の倍率は、通常１．１〜６倍、好ましくは１．１〜３．５倍である。
【００９６】
ポリプロピレン系樹脂フィルムは、ロール状態にあると、フィルム同士が接着してブロッキングを生じ易い傾向にあるので、通常は、プロテクトフィルムを貼合してロール巻きとされる。またシクロオレフィン系樹脂フィルムは、一般に表面活性が劣るため、偏光フィルムと接着させる表面には、プラズマ処理、コロナ処理、紫外線照射処理、フレーム（火炎）処理、ケン化処理などの表面処理を行うのが好ましい。中でも、比較的容易に実施可能なプラズマ処理、コロナ処理が好適である。
【００９７】
このようなポリプロピレン系樹脂フィルムを用いる場合、従来の液晶パネルなどの光学表示パネルに用いられる偏光板と結果的に同様の構成となるが、得られた光学表示パネルの品質や製品利用効率が向上される。
【００９８】
以上のようなシクロオレフィン系樹脂フィルム、セルロースエステル系樹脂フィルム、ポリエチレンテレフタレート樹脂フィルム、（メタ）アクリル系樹脂フィルム、またはポリプロピレン系樹脂フィルムが、偏光フィルムの保護フィルムとして好ましく用いられるが、その他、ポリカーボネート系樹脂フィルムやポリプロピレン系樹脂フィルムも、偏光フィルムの保護フィルムとして用いることができる。
【００９９】
また本発明の製造方法では、偏光フィルムの少なくとも片面に、自己粘着性を有する剥離フィルムを予め積層しておき、使用時に、その剥離フィルムを剥離して偏光フィルムを用いるようにしても勿論よい。このような剥離フィルムとしては、ポリエチレン系樹脂、ポリプロピレン系樹脂などで形成されたフィルムを挙げることができる。このような自己粘着性を有する剥離フィルムとして好適に用いられる市販品として、たとえば東レ（株）から販売されているポリエチレン樹脂からなる「トレテック」、（株）サンエー化研から販売されている「サニテクト」などが挙げられる。なお、その剥離フィルムはフィッシュアイなどの欠陥が少ない方が好ましい。このような欠陥がある剥離フィルムを用いると、偏光フィルムに形状が転写され、偏光子の欠陥となる場合があるためである。
【０１００】
さらに本発明の製造方法においては、偏光板の光学表示素子に面する側と反対の面に、防眩機能、反射防止機能、硬度上昇機能、輝度向上機能などの各種機能性を有する光学フィルムまたは光学シートを貼合することができる。
【０１０１】
これらの光学機能性を有する長尺光学フィルムまたは長尺光学シートとしては、たとえば、基材表面に液晶性化合物が塗布され、配向されている光学補償フィルム、ある種の偏光光を透過し、それと逆の性質を示す偏光光を反射する反射型偏光フィルム、ポリカーボネート系樹脂からなる位相差フィルム、環状ポリオレフィン系樹脂からなる位相差フィルム、表面に凹凸形状を有する防眩機能付きフィルム、表面反射防止機能付きフィルム、表面に反射機能を有する反射フィルム、反射機能と透過機能とを併せ持つ半透過反射フィルムなどが挙げられる。基材表面に液晶性化合物が塗布され、配向されている光学補償フィルムに相当する市販品としては、ＷＶフィルム（富士フイルム（株）製）、ＮＨフィルム（新日本石油（株）製）、ＮＲフィルム（新日本石油（株）製）などが挙げられる。ある種の偏光光を透過し、それと逆の性質を示す偏光光を反射する反射型偏光フィルムに相当する市販品としては、たとえばＤＢＥＦ（３Ｍ社製、日本では住友スリーエム（株）から入手できる）、ＡＰＦ（３Ｍ社製、日本では住友スリーエム（株）から入手できる）などが挙げられる。また、環状ポリオレフィン系樹脂からなる位相差フィルムに相当する市販品としては、たとえばアートンフィルム（ＪＳＲ（株）製）、エスシーナ（積水化学工業（株）製）、ゼオノアフィルム（（株）オプテス製）などが挙げられる。
【０１０２】
さらにまた、本発明の製造方法において、貼合される長尺光学フィルムの少なくとも１枚に粘着フィルムおよび／または接着フィルムが含まれていることが、好ましい。また、第１貼合工程または第２貼合工程の前までに、長尺光学フィルム、長尺光学シートまたは長尺光学シート積層体に、塗工装置によって粘着剤層および／または接着剤層を形成するようにしてもよい。
【０１０３】
本発明の製造方法において、粘着フィルムまたは粘着剤層に用いられる粘着剤（感圧接着剤）としては、特に制限されるものではなく、従来公知のたとえばアクリル系樹脂、ウレタン系樹脂、天然もしくは合成ゴム系樹脂、ビニルエーテル系樹脂、またはシリコーン系樹脂を主成分とする粘着剤を挙げることができるが、対候性に優れることから、上述した中でもアクリル系樹脂またはウレタン系樹脂を主成分とするものが好ましく、アクリル系樹脂を主成分とするものが特に好ましい。
【０１０４】
また本発明の製造方法において、接着フィルムまたは接着剤層に用いられる接着剤としては、特に制限されるものではなく、光硬化型樹脂、紫外線硬化型樹脂、熱硬化型樹脂、および湿分硬化型樹脂などの接着剤が挙げられる。中でも、硬化速度に優れ、設備が比較的簡便に設置できることから、紫外線硬化型樹脂接着剤が好ましい。本発明の製造方法に特に好適に用いられ得る紫外線硬化型樹脂接着剤としては、たとえばエポキシ樹脂、アクリル樹脂、オキタセン樹脂、ウレタン樹脂、ポリビニルアルコール樹脂などに、ラジカル重合型開始剤および／またはカチオン重合型開始剤を加えたものが挙げられる。中でも、脂環式エポキシ樹脂と脂環式構造を有しないエポキシ樹脂との混合物にカチオン重合型開始剤を加えたものが好ましい。
【０１０５】
紫外線硬化型樹脂接着剤層の形成方法としては、紫外線硬化型樹脂接着剤を未硬化の状態で、前記したような保護フィルムに用いられる熱可塑性樹脂フィルムに塗工して接着剤塗工面を形成する方法や、偏光フィルムと保護フィルムとの間に紫外線硬化型樹脂接着剤を未硬化の状態で滴下した後、ロールなどで均一に押し広げながら圧着させる方法などが採用できる。保護フィルムへの紫外線硬化型樹脂接着剤の塗工方法に特別な限定はなく、たとえば、ドクターブレード、ワイヤーバー、ダイコーター、カンマコーター、グラビアコーターなど、種々の塗工方式が利用できる。
【０１０６】
また、偏光フィルムと保護フィルムとの間に前記紫外線硬化型樹脂接着剤を滴下した後、ロールで加圧して均一に押し広げる方法において、ロールの材質としては、金属やゴムなどを用いることが可能である。偏光フィルムと保護フィルムとの間に前記紫外線硬化型樹脂接着剤を滴下した後、ロールとロールとの間に通し、加圧して押し広げる方法において、両側から挟み込む２つのロールは、同じ材質であってもよく、異なる材質であってもよい。
【０１０７】
なお、前記した本発明の第１の製造方法または第２の製造方法における各工程は、当分野において従来から広く用いられている装置を適宜組み合わせることで、実現することができ、引出工程に用いられる長尺光学フィルムまたは長尺光学シートを引出ロールから引き出すための装置も特に制限されず、従来公知の適宜の装置を用いることができる。引き出される長尺光学フィルムまたは長尺光学シートの帯電を防止する観点からは、徐電装置を備えるものを用いることが望ましい。
【０１０８】
また本発明の第１の製造方法または第２の製造方法における第１貼合工程では、２枚以上の粘着性または接着性を有する長尺光学シート積層体を、幅方向を揃えて貼合することを要する。光学表示素子が液晶表示素子であって、その両面に前記した長尺光学シート積層体をそれぞれ貼合する場合、この第１貼合工程に用いられる第１貼合ローラは、少なくとも２台必要となる。この場合、光学表示素子の一方に貼合する長尺光学シート積層体の形成のためにのみ２台以上の第１貼合ローラを用いるようにしても勿論よい。典型的には、幅方向を揃えた長尺光学フィルム、長尺光学シートを、所望する構造に応じて適宜積層させ、第１貼合ローラの間を通過させる際に圧着することで貼合される。通常、第１貼合工程において同時に貼合される長尺光学フィルムの枚数は、２〜４枚の範囲である。なお、第１貼合工程で貼合された長尺光学シート積層体の表面に、たとえばコロナ処理、プラズマ処理、火炎処理などの表面改質を行う装置を用いて表面処理を施すようにしてもよい。中でも、表面改質効果に優れ、また装置の設置が簡便であることから、コロナ処理を施すように構成することが好ましい。
【０１０９】
また、前記した本発明の第１の製造方法または第２の製造方法における第２貼合工程においては、通常の液晶パネルの製造装置に用いられている、ローラ（第２貼合ローラ）を有する偏光板と液晶表示素子の貼合装置が用いられる。その第２貼合工程に用いられる貼合装置としては、たとえば、長尺光学シート積層体または光学シート積層体を光学表示素子の一辺に正確に位置合わせする機構や、粘着剤層もしくは接着剤層を保護するために貼合されている離型フィルムを剥離する機構が設けられたものであってよい。第２貼合工程に用いられる貼合装置は、光学表示素子の片面ごとに長尺光学シート積層体または光学シート積層体を貼合する機構であってもよく、また、光学表示素子の両面に同時に長尺光学シート積層体または光学シート積層体を貼合する機構であってもよい。
【０１１０】
第１貼合工程および第２貼合工程において貼合に用いるローラは、２本のゴムローラの組合せまたはゴムローラと金属ローラとの組合せが好ましい。ゴムローラの場合、その硬度は、ＪＩＳ  Ｋ  ６３０１に準拠するショアＣスケールで６０〜８０度の範囲にあることが好ましい。その硬度が６０度より低いと、圧力ムラが生じやすく、一方で８０度より高いと、フィルムが損傷する可能性がある。ゴムの材質としては、ウレタンゴム、ブチルゴム、ニトリルゴム、ＥＰＤＭゴム、シリコーンゴムなどが挙げられるが、耐久性の面から、ＥＰＤＭゴムやシリコーンゴムが好ましい。
【０１１１】
前記した本発明の第１の製造方法または第２の製造方法における裁断工程に用いられる裁断手段としては、通常用いられる光学シートの裁断装置や、光学シートの打ちぬき装置を挙げることができる。また、第１の製造方法に用いる裁断手段は、光学表示素子に貼合された長尺光学シート積層体を裁断した後、光学表示素子に残った不要部分を削ぎ落としたり、その削ぎ落とした後の光学表示素子の端部、貼合された光学シート積層体の裁断された端面を美装したりする装置をさらに備えていてもよい。また、第２の製造方法に用いる裁断手段は、光学表示素子に貼合する前の、裁断された光学シート積層体の端面を美装する装置をさらに備えていてもよい。なお、第２の製造方法に用いられる裁断装置は、裁断工程において裁断された光学シート積層体を、光学表示素子に貼合するために取出す装置をさらに備えていてもよく、その光学シート積層体を取出す装置としては、通常の液晶パネルの製造装置に用いられているシートと液晶表示素子との貼合装置を用いることができる。
【０１１２】
以下に実施例を挙げて、本発明をさらに詳しく説明するが、本発明はこれら実施例に限定されるものではない。
【０１１３】
＜実施例１＞
図１に示した方法に準じて、本発明の第１の製造方法により液晶パネルを製造する例を示す。
【０１１４】
（偏光フィルム）
平均重合度約２４００、ケン化度９９．９モル％以上で厚み７５μｍのポリビニルアルコールフィルムを、緊張状態に保ったまま、３０℃の純水に浸漬し膨潤させながら、その中で延伸倍率１．３倍まで長手方向に延伸する。このポリビニルアルコールフィルムを、前記延伸倍率を保持した状態で、ヨウ素およびヨウ化カリウムを含む３０℃の水溶液（ヨウ素：ヨウ化カリウム：水＝０．０５：２：１００（重量比））に浸漬して染色し、引き続き、ヨウ化カリウムおよびホウ酸を含む５４℃の水溶液（ヨウ化カリウム：ホウ酸：水＝１２：５：１００（重量比））に浸漬して架橋処理しながら、これらの染色および架橋処理の工程で総倍率が５．６倍になるように延伸する。その後、１２℃の純水で洗浄する。洗浄後のポリビニルアルコールフィルムを、温度が６５℃に保たれた乾燥炉にて３分間乾燥する。こうして、ポリビニルアルコールにヨウ素が吸着配向された偏光フィルムが得られる。
【０１１５】
（偏光板ロール）
別途、１００重量部の水に、カルボキシル基変性ポリビニルアルコール（クラレポバールＫＬ３１８、（株）クラレ製）３重量部と、水溶性ポリアミドエポキシ樹脂（スミレーズレジン６５０、住化ケムテックス（株）製）（固形分濃度３０％の水溶液）１．５重量部を溶解させて、ポリビニルアルコール系樹脂を主成分とする水系の接着剤を調製する。
【０１１６】
上に示した方法によって製造される偏光フィルムの一方の面に、予めコロナ処理が施されたノルボルネン系樹脂製の二軸延伸フィルム（ゼオノアフィルム、（株）オプテス製、厚み８０μｍ）を、前記接着剤を介して積層し、張力を保持しながら８０℃で５分間乾燥後、パネル幅に相応する幅にスリットする。次に、ノルボルネン系樹脂フィルムの表面にコロナ処理を施しながら、そのコロナ処理面にアクリル系粘着剤層を形成し、その粘着剤層の表面には離型フィルムが設けられた状態でロール巻き状とする。こうして、偏光フィルム、ノルボルネン系樹脂フィルム、粘着剤層（離型フィルム付き）の順に積層された偏光板ロールが得られる。
【０１１７】
（表面処理フィルムロール）
パネル幅に相応する幅のトリアセチルセルロースの表面に防眩処理層が設けられた厚み８３μｍの表面処理フィルム（マットハードコートＴＡＣフィルムＤＳ−ＬＲ２、大日本印刷（株）製）のトリアセチルセルロース表面にアクリル系粘着剤層を形成し、その粘着剤層の表面には離型フィルムが設けられた状態でロール巻き状とする。こうして、粘着剤層付きの表面処理フィルムロールが得られる。
【０１１８】
（ポリエチレンテレフタレート系保護フィルムロール）
パネル幅に相応する幅の一軸延伸ポリエチレンテレフタレートフィルム（厚み：４５μｍ）の表面に、コロナ処理を施した後、アクリル系粘着剤層を形成し、その粘着剤層の表面には離型フィルムが設けられた状態でロール巻き状とする。こうして、粘着剤層付きの保護フィルムロールが得られる。
【０１１９】
（液晶パネル）
前記の偏光板ロール、粘着剤層付き表面処理フィルムロールおよび保護フィルムロールを用い、図１に示したようにして、本発明の第１の製造方法によって液晶パネルを製造する。すなわち、前記した偏光板ロールを長尺光学シート１、粘着剤層付き表面処理フィルムロールを長尺光学シート３としてそれぞれ引き出し、表面処理フィルムロールの粘着剤層表面に設けられた離型フィルムを剥がした後、偏光板ロールの偏光フィルム側に表面処理フィルムロールの粘着剤層側を配置させた状態で、張力を保持しながらニップロールで圧着して貼合する。次に偏光板側粘着剤層表面に設けられた離型フィルムを剥がした後、その粘着剤層側が液晶表示素子側に配置されるようにして、液晶表示素子の一方の面に貼合する。
【０１２０】
一方、前記した偏光板ロールを長尺光学シート１１、粘着剤層付きの保護フィルムロールを長尺光学シート１３としてそれぞれ引き出し、保護フィルムロールの粘着剤層表面に設けられた離型フィルムを剥がした後、偏光板ロールの偏光フィルム側に保護フィルムロールの粘着剤層側を配置させた状態で、張力を保持しながらニップロールで圧着して貼合する。次に偏光板側粘着剤層表面に設けられた離型フィルムを剥がした後、その粘着剤層が液晶表示素子側に配置されるようにして、液晶表示素子の他方の面に貼合する。さらに、たとえば押し切り型のカッターやダイシング型のカッター（裁断手段）を用いて、液晶表示素子に貼合された余分な領域のフィルムを裁断する。
【０１２１】
こうして、液晶表示素子の一方の面に、粘着剤層、ノルボルネン系樹脂の二軸延伸フィルム、偏光フィルム、表面処理フィルムがこの順に積層され、液晶表示素子の他方の面には、粘着剤層、ノルボルネン系樹脂の二軸延伸フィルム、偏光フィルム、粘着剤層、ポリエチレンテレフタレート系保護フィルムがこの順で積層された液晶パネルが得られる。
【０１２２】
＜実施例２＞
図５および図６に示した方法に準じて、本発明の第２の製造方法により液晶パネルを製造する例を示す。
【０１２３】
（偏光板ロール）
実施例１の（偏光板ロール）の項に示したのと同じ偏光板ロールを用いる。
【０１２４】
（表面処理フィルムロール）
トリアセチルセルロースの表面に防眩処理層が設けられた厚み８３μｍの表面処理フィルム（マットハードコートＴＡＣフィルムＤＳ−ＬＲ２、大日本印刷（株）製、ロール状に巻かれた状態のもの）を、パネル幅に相応する幅にスリットし、そのまま表面処理フィルムロールとする。これは、実施例１の（表面処理フィルムロール）の項に示した表面処理フィルムロールであって、粘着剤層が形成されていないものに相当する。
【０１２５】
（ポリエチレンテレフタレート系保護フィルムロール）
一軸延伸ポリエチレンテレフタレートフィルム（厚み：４５μｍ）がロール状に巻かれたものを、パネル幅に相応する幅にスリットし、そのまま保護フィルムロールとする。これは、実施例１の（ポリエチレンテレフタレート系保護フィルムロール）の項に示した保護フィルムロールであって、粘着剤層が形成されていないものに相当する。
【０１２６】
（液晶パネル）
図５において、前記した偏光板ロールを長尺光学シート１、表面処理フィルムロールを長尺光学シート３としてそれぞれ引き出し、偏光板ロールの偏光フィルム側に表面処理フィルムロールのトリアセチルセルロース側を配置させた状態で、両者の間にエポキシ樹脂とカチオン重合型開始剤を含む紫外線硬化型樹脂接着剤を介在させ、張力を保持しながらニップロールで貼合する。貼合後、偏光板側から紫外線を照射して、接着剤層を硬化させる。
【０１２７】
一方、前記した偏光板ロールを長尺光学シート１１、保護フィルムロールを長尺光学シート１３としてそれぞれ引き出し、偏光板ロールの偏光フィルム側に保護フィルムロールを配置させた状態で、両者の間にエポキシ樹脂とカチオン重合型開始剤を含む紫外線硬化型樹脂接着剤を介在させ、張力を保持しながらニップロールで貼合する。貼合後、保護フィルム側から紫外線を照射し、接着剤層を硬化させる。その後、偏光板と表面処理フィルムとの貼合物、および偏光板と保護フィルムとの貼合物をそれぞれ、実施例１に示したような裁断手段を用いて、貼合する液晶表示素子に対応する大きさに裁断する。
【０１２８】
偏光板と表面処理フィルムとの貼合物を裁断して得られる光学シート積層物５１を搬送し、図６に示すようにして偏光板の粘着剤層側から離型フィルムを剥がした後、その粘着剤層が液晶表示素子側に配置されるようにして、液晶表示素子の一方の面に貼合するとともに、偏光板と保護フィルムとの貼合物を裁断して得られる光学シート積層物５２を搬送し、図６に示すようにして、偏光板の粘着剤層側から離型フィルムを剥がした後、その粘着剤層が液晶表示素子側に配置されるようにして、液晶表示素子の他方の面に貼合する。
【０１２９】
こうして、液晶表示素子の一方の面に、粘着剤層、ノルボルネン系樹脂の二軸延伸フィルム、偏光フィルム、表面処理フィルムがこの順に積層され、液晶表示素子の他方の面には、粘着剤層、ノルボルネン系樹脂の二軸延伸フィルム、偏光フィルム、ポリエチレンテレフタレート系保護フィルムがこの順に積層された液晶パネルが得られる。
【０１３０】
＜実施例３＞
図３に示した方法に準じて、本発明の第１の製造方法により液晶パネルを製造する例を示す。
【０１３１】
（偏光フィルムロール）
実施例１の（偏光フィルム）の項に示した方法に準じて得られる偏光フィルムの両面にポリエチレン製の剥離フィルムを貼合し、液晶表示素子に対応する幅にスリットして偏光フィルムロールとする。
【０１３２】
（表面処理フィルムロール）
実施例２の（表面処理フィルムロール）の項に示したのと同じ表面処理フィルムロールを用いる。
【０１３３】
（ノルボルネン系樹脂フィルムロール）
ノルボルネン系樹脂製の二軸延伸フィルムがロール状に巻かれたもの（ゼオノアフィルム、（株）オプテス製、厚み：８０μｍ）を、パネル幅に相応する幅にスリットし、そのままノルボルネン系保護フィルムロールとする。
【０１３４】
（ポリエチレンテレフタレート系保護フィルムロール）
実施例２の（ポリエチレンテレフタレート系保護フィルムロール）の項に示したのと同じ、ポリエチレンテレフタレート系保護フィルムロールを用いる。
【０１３５】
（液晶パネル）
図３において、前記した偏光フィルムロールから剥離フィルムを剥離したものを長尺光学フィルム２１、前記した表面処理フィルムロールを長尺光学シート３、前記したノルボルネン系保護フィルムロールを長尺光学シート２３、アクリル系粘着剤で形成される粘着フィルムをその片面に離型フィルムが設けられた状態で長尺光学フィルム２５としてそれぞれ引き出す。このとき、表面処理フィルムのトリアセチルセルロース側を偏光フィルムに対面させ、表面処理フィルムと偏光フィルムとの間、および偏光フィルムと保護フィルムとの間に、それぞれエポキシ樹脂とカチオン重合型開始剤を含む紫外線硬化型樹脂接着剤を介在させ、表面処理フィルム、接着剤層、偏光フィルム、接着剤層、保護フィルム、粘着フィルム、離型フィルムの順となるように配置する。この状態で、張力を保持しながらニップロールで貼合する。貼合後、離型フィルム側から紫外線を照射し、表面処理フィルムと偏光フィルムとの間、ならびに、偏光フィルムと保護フィルムとの間の接着剤層を硬化させる。引き続き、粘着フィルムから離型フィルムを剥がし、その粘着フィルム側が液晶表示素子側に配置されるようにして、液晶表示素子の一方の面に貼合する。
【０１３６】
一方、前記した偏光フィルムロールから剥離フィルムを剥離したものを長尺光学フィルム３１、前記したポリエチレンテレフタレート系保護フィルムロールを長尺光学シート１３、アクリル系粘着剤で形成される粘着フィルムをその片面に離型フィルムが設けられた状態で長尺光学フィルム３３としてそれぞれ引き出す。このとき、偏光フィルムとポリエチレンテレフタレート系保護フィルムとの間に、エポキシ樹脂とカチオン重合型開始剤とを含む紫外線硬化型樹脂接着剤を介在させ、保護フィルム、接着剤層、偏光フィルム、粘着フィルムの順となるように配置する。この状態で、張力を保持しながらニップロールで貼合する。貼合後、保護フィルム側から紫外線を照射し、偏光フィルムと保護フィルムとの間の接着剤層を硬化させる。引き続き、粘着フィルムから離型フィルムを剥がし、その粘着フィルム側が液晶表示素子側に配置されるようにして、液晶表示素子の他方の面に貼合する。かくして液晶表示素子の両面にそれぞれの光学シート積層体を貼合した後、実施例１に示したような裁断手段を用いて、液晶表示素子に貼合された余分な領域のフィルムを裁断する。
【０１３７】
こうして、液晶表示素子の一方の面に、粘着フィルム、ノルボルネン系樹脂の二軸延伸フィルム、偏光フィルム、表面処理フィルムがこの順に積層され、液晶表示素子の他方の面には、粘着フィルム、偏光フィルム、ポリエチレンテレフタレート系保護フィルムがこの順に積層された液晶パネルが得られる。
【０１３８】
＜実施例４＞
図４に示した方法に準じて、本発明の第１の製造方法により液晶パネルを製造する例を示す。
【０１３９】
（偏光フィルムロール）
実施例３の（偏光フィルムロール）の項に示したのと同じ偏光フィルムロールを用いる。
【０１４０】
（表面処理フィルムロール）
実施例２の（表面処理フィルムロール）の項に示したのと同じ表面処理フィルムロールを用いる。
【０１４１】
（トリアセチルセルロース系保護フィルムロール）
トリアセチルセルロースからなる厚み４３μｍの延伸フィルムがロール状に巻かれたもの（ＫＣ４ＦＲ−１、コニカミノルタオプト（株）製）を、パネル幅に相応する幅にスリットし、そのまま保護フィルムロールとする。
【０１４２】
（ポリエチレンテレフタレート系保護フィルムロール）
実施例２の（ポリエチレンテレフタレート系保護フィルムロール）の項に示したのと同じ、ポリエチレンテレフタレート系保護フィルムロールを用いる。
【０１４３】
（液晶パネル）
図４において、前記した偏光フィルムロールから剥離フィルムを剥離したものを長尺光学フィルム２１、前記した表面処理フィルムロールを長尺光学シート３、前記したトリアセチルセルロース系保護フィルムを長尺光学シート２３、アクリル系粘着剤で形成される粘着フィルムをその片面に離型フィルムが設けられた状態で長尺光学フィルム２５としてそれぞれ引き出す。このとき、表面処理フィルムのトリアセチルセルロース側を偏光フィルムに対面させ、表面処理フィルムと偏光フィルムとの間、および偏光フィルムとトリアセチルセルロース系保護フィルムとの間に、それぞれエポキシ樹脂とカチオン重合型開始剤とを含む紫外線硬化型樹脂接着剤を介在させ、表面処理フィルム、接着剤層、偏光フィルム、接着剤層、保護フィルム、粘着フィルム、離型フィルムの順となるように配置する。この状態で、張力を保持しながらニップロールで貼合する。貼合後、離型フィルム側から紫外線を照射し、表面処理フィルムと偏光フィルムとの間、ならびに、偏光フィルムと保護フィルムとの間の接着剤層を硬化させる。引き続き、粘着フィルムから離型フィルムを剥がし、その粘着フィルム側が液晶表示素子側に配置されるようにして、液晶表示素子の一方の面に貼合する。
【０１４４】
一方、前記した偏光フィルムロールから剥離フィルムを剥離したものを長尺光学フィルム３１、前記したポリエチレンテレフタレート系保護フィルムロールを長尺光学シート１３、前記したトリアセチルセルロース系保護フィルムロールを長尺光学シート４１、アクリル系粘着剤で形成される粘着フィルムをその片面に離型フィルムが設けられた状態で長尺光学フィルム３３としてそれぞれ引き出す。このとき、ポリエチレンテレフタレート系保護フィルムと偏光フィルムとの間、および偏光フィルムとトリアセチルセルロース系保護フィルムとの間に、エポキシ樹脂とカチオン重合型開始剤とを含む紫外線硬化型樹脂接着剤を介在させ、ポリエチレンテレフタレート系保護フィルム、接着剤層、偏光フィルム、接着剤層、トリアセチルセルロース系保護フィルム、粘着フィルム、離型フィルムの順となるように配置する。この状態で、張力を保持しながらニップロールで貼合する。貼合後、ポリエチレンテレフタレート系保護フィルム側から紫外線を照射し、ポリエチレンテレフタレート系保護フィルムと偏光フィルムとの間、ならびに、偏光フィルムとトリアセチルセルロース系保護フィルムとの間の接着剤層を硬化させる。引き続き、粘着フィルムから離型フィルムを剥がし、その粘着フィルム側が液晶表示素子側に配置されるようにして、液晶表示素子の他方の面に貼合する。その後、実施例１に示したような裁断手段を用いて、液晶表示素子に貼合された余分な領域のフィルムを裁断する。
【０１４５】
こうして、液晶表示素子の一方の面に、粘着フィルム、トリアセチルセルロース系保護フィルム、偏光フィルム、表面処理フィルムがこの順に積層され、液晶表示素子の他方の面には、粘着フィルム、トリアセチルセルロース系保護フィルム、偏光フィルム、ポリエチレンテレフタレート系保護フィルムがこの順に積層された液晶パネルが得られる。
【０１４６】
＜実施例５＞
図１に示した方法に準じて、本発明の第１の製造方法により、実施例１とは異なる層構成の液晶パネルを製造する例を示す。
【０１４７】
（偏光板ロール）
実施例１の（偏光フィルム）の項に示した方法に準じて得られる偏光フィルムの一方の面に、予めコロナ処理が施されたノルボルネン系樹脂製の二軸延伸フィルム（ゼオノアフィルム、（株）オプテス製、厚み：８０μｍ）を、そのコロナ処理面が表（非接着面）となるように、また偏光フィルムの他方の面には、メタクリル系樹脂フィルムの表面に防眩処理層が設けられた厚み８５μｍの保護フィルムを、その防眩処理層が表（非接着面）となるように、それぞれエポキシ樹脂とカチオン重合型開始剤とを含む紫外線硬化型樹脂接着剤を介して貼合する。貼合後、ノルボルネン系樹脂製の二軸延伸フィルム側から紫外線を照射して接着剤を硬化させ、さらにロール状に巻いて、偏光板ロールとする。
【０１４８】
（液晶パネル）
図１において、前記した偏光板ロールを長尺光学シート３、アクリル系粘着剤で形成される粘着フィルムをその片面に離型フィルムが設けられた状態で長尺光学フィルム１としてそれぞれ引き出す。このとき、偏光板ロールにおけるノルボルネン系樹脂の二軸延伸フィルムのコロナ処理面が粘着フィルムに対面し、粘着フィルム上の離型フィルムが最も外側となるように配置する。この状態で、張力を保持しながらニップロールで圧着して貼合する。次に粘着フィルム外側の離型フィルムを剥がした後、その粘着フィルム側が液晶表示素子側に配置されるようにして、液晶表示素子の一方の面に貼合する。液晶表示素子の他方の面には、実施例１に示したのと同様に、粘着剤層、ノルボルネン系樹脂の二軸延伸フィルム、偏光フィルム、粘着剤層、ポリエチレンテレフタレート系保護フィルムの順に積層する。
【０１４９】
こうして、液晶表示素子の一方の面に、粘着フィルム、ノルボルネン系樹脂の二軸延伸フィルム、偏光フィルム、防眩層を有するメタクリル系樹脂フィルムがこの順に積層され、液晶表示素子の他方の面には、粘着剤層、ノルボルネン系樹脂の二軸延伸フィルム、偏光フィルム、粘着剤層、ポリエチレンテレフタレート系保護フィルムがこの順に積層された液晶パネルが得られる。
【０１５０】
今回開示された実施の形態および実施例は、全ての点で例示であって制限的なものではないと考えられるべきである。本発明の範囲は前記した説明ではなくて特許請求の範囲によって示され、特許請求の範囲と均等の意味および範囲内での全ての変更が含まれることが意図される。
【図面の簡単な説明】
【０１５１】
【図１】本発明による光学表示パネルの製造方法のうち、第１の製造方法の好ましい一例について模式的に示す図である。
【図２】図２（ａ）は、図１に示す例において引出ロール２から引き出された長尺光学シート１の模式的な断面を示す図であり、図２（ｂ）は引出ロール４から引き出された長尺光学シート３の模式的な断面を示す図である。
【図３】本発明による第１の製造方法の好ましい他の例について模式的に示す図である。
【図４】本発明による第１の製造方法の好ましいさらに他の例について模式的に示す図である。
【図５】本発明による光学表示パネルの製造方法のうち、第２の製造方法の好ましい一例の前半部分について模式的に示す図である。
【図６】本発明による光学表示パネルの製造方法のうち、第２の製造方法の好ましい一例の後半部分について模式的に示す図である。
【図７】光学表示素子の一方の面に光学シート積層体を貼合した後、その光学表示素子を上下反転させるとともに、その搬送方向を９０度回転させ、光学表示素子の他方の面に別の光学シート積層体を貼合する場合の例を模式的に示す斜視図である。
【符号の説明】
【０１５２】
１，１１，３，１３，２１，２３，３１，４１  長尺光学シート、２，４，１２，１４，２２，２４，２６，３２，３４，４２  引出ロール、２５，３３  長尺光学フィルム、５，１５，２７，２８，３５，４３  第１貼合ローラ、６，１６，５５，５６  第２貼合ローラ、７  光学表示素子、８  偏光フィルム、９  保護フィルム、１０  粘着剤層、１７  表面処理フィルム、１８  粘着剤層、５１，５２  光学シート積層体、５３，５４，７４，７５  裁断手段、５７，５８  剥離ロール、５９，６０  剥離後の離型フィルム、６１，６２  回収ロール、７１  第１の搬送部、７２  第２の搬送部、７７  反転部。
【図１】
2009122641.tif 000003
【図２】
2009122641.tif 000004
【図３】
2009122641.tif 000005
【図４】
2009122641.tif 000006
【図５】
2009122641.tif 000007
【図６】
2009122641.tif 000008
【図７】
2009122641.tif 000009